Brevet FR3002231A1 — publié le 20140822

NANOPARTICULES POLYMERISEES EN RESEAU ACTIF OU BIOACTIF, TOPIQUES PROTECTEURS, LEURS PROCEDES DE PREPARATION ET LEURS UTILISATIONS La présente invention concerne des composés hybrides organiques/inorganiques formés par des micro- ou nanoparticules fonctionnalisées d'oxyde d'aluminium (A1203), d'oxyde de cuivre (Cu0), d'oxyde de fer (Fe304 ou 5 y-Fe203), d'oxyde de magnésium (MgO), de silice (SiO2), de dioxyde de titane (TiO2) ou d'oxyde de zinc (Zn0), greffées de manière covalente sur des polymères modificateurs de rhéologie. Plus particulièrement, l'invention concerne des micro- ou nanoparticules de 10 silice ou de dioxyde de titane fonctionnalisées amines, greffées à des polymères pour former un réseau actif ou bioactif. L'invention concerne encore des topiques protecteurs les comprenant, leurs procédés de synthèses ainsi que leurs utilisations notamment pour la protection 15 ou la décontamination cutanée. Les contaminations par des agents du risque biologique ou chimique peuvent être multiples. Les agents du risque biologique sont généralement des bactéries, des virus ou des toxines. Les agents du risque chimique sont 20 généralement des composés neurotoxiques organophosphorés, ou des vésicants. Depuis que le terrorisme chimique et le bioterrorisme existent, de nombreuses réflexions pour protéger les êtres humains ont été engagées. Lors 25 d'interventions, par exemple après un acte de terrorisme ou lors de l'utilisation de toxiques par des soldats, le port d'une tenue de protection est obligatoire. Ce type de tenue doit également être employé en milieu agricole et dans certaines industries. En effet, l'emploi par 30 exemple de pesticides dangereux peut contaminer l'organisme et provoquer des lésions importantes voire la mort de l'utilisateur. Le problème majeur des tenues de protection est qu'elles entrainent une modification des capacités opérationnelles des intervenants et une réduction de leurs capacités sensorielles (vision, audition, dextérité manuelle."). En outres, elles présentent rapidement des limites d'utilisation puisqu'elles peuvent être mal ajustées ou être déchirées et ainsi exposer la peau aux toxiques. Pour toutes les raisons qui précèdent, il est nécessaire de trouver de nouveaux moyens de protection rendant toutes ou une grande partie de leurs facultés à leurs utilisateurs. Avant de définir quels sont ces moyens de protection, il est important d'identifier les agents du risque, ainsi que leurs propriétés et leur mode de pénétration dans la peau. Les produits chimiques toxiques peuvent être classés selon plusieurs critères comme leur volatilité, leur utilisation militaire ou leurs effets hémotoxiques, vésicants, suffocants, neurotoxiques, incapacitants, neutralisants. Il existe aujourd'hui principalement un intérêt dans la protection contre les agents vésicants et les composés organophosphorés qui représentent la principale menace chimique. Les agents vésicants sont principalement représentés par les ypérites au soufre ou à l'azote et plus modestement par la lewisite et l'oxime de phosgène. Les composés organophosphorés (COP) regroupent les pesticides (POP) et les neurotoxiques organophosphorés (NOP). Les POP sont le plus souvent des phosphates ou des phosphorothioates, contenant des substituants 0,0- diméthyle ou 0,0-diéthyle sur l'atome de phosphore. Ce sont généralement des inhibiteurs indirects des cholinestérases c'est-à-dire qu'ils ne deviennent actifs 35 qu'après transformation métabolique : S-oxydation de la liaison P=S. Ceci se traduit par une plus grande latence entre l'exposition et l'apparition des signes d'intoxication. Les pesticides organophosphorés ont remplacé les composés organochlorés qui étaient hautement rémanents malgré la toxicité plus importante des POP. Les premiers composés comme le parathion (phosphorothioate de 0,0-diéthyle et de 0-p-nitrophényle), le malathion (dithiophosphate de S-(1,2-dicarbéthoxyéthyle) et de 0,0- diméthyle) et le paraoxon (phosphate de diéthyle p- nitrophényle) sont de puissants inhibiteurs des cholinestérases. Les pesticides organophosphorés sont extrêmement toxiques et provoquent de graves intoxications surtout dans le milieu agricole. L'Organisation Mondiale de la Santé (OMS) a estimé qu'il y a chaque année dans le monde 1 million de graves empoisonnements par les pesticides, avec quelque 220 000 décès. Le risque d'intoxication par les pesticides est important du fait du contact fréquent lors des pulvérisations de pesticides au sol ou aérienne et de manipulations. Les premiers neurotoxiques organophosphorés (NOP) synthétisés ont été les agents G. Ils incluent notamment l'agent GA ou Tabun, l'agent GB ou Sarin et l'agent GD ou Soman. Ce sont des esters de dérivés des acides fluorophosphoniques ou phosphoramidiques. D'autres neurotoxiques organophosphorés (NOP) sont les agents V. L'exposition à des concentrations excessives de tels agents peut provoquer une intense sécrétion des bronches, salivaire, oculaire et intestinale, suivie de 30 sudation, bradycardie, contractions musculaires, tremblements, paralysie, perte de conscience, convulsions, dysfonctionnement du système respiratoire et de la mort. Ainsi, la meilleure façon pour prévenir la toxicité percutanée d'agents chimiques est de ne jamais les laisser arriver au contact de la peau. Comme indiqué précédemment, la prévention de la contamination cutanée est principalement réalisée par le port de protections telles que des combinaisons, masques ou des gants. Toutefois, il peut rester des zones d'exposition à ces agents, lors de mouvements de l'être humain ou par défaut de protection, par exemple si l'équipement de protection est mal ajusté ou inadapté. Par ailleurs, un transfert de contamination sur la peau est également possible lors de la phase de déshabillage. Il existe donc un besoin de développer d'autres moyens de protection qui soient à la fois bien tolérés par leur utilisateur, qui soient faciles d'utilisation, résistants à l'environnement extérieur et qui ne gênent pas le porteur. Pour cela, l'utilisation de topiques protecteurs permet de fournir une protection alternative ou complémentaire contre les irritants et les agressifs environnementaux, comme par exemple les microorganismes, les produits chimiques, les agents vésicants et les composés organophosphorés. La majorité des produits vendus sous le terme 25 « topiques protecteurs » (TP) regroupe à la fois des produits cosmétiques simplement émollients et des formulations pouvant potentiellement exercer une fonction de barrière face à des produits chimiques agressifs. Ces topiques sont destinés à être utilisés dans des 30 environnements à risque. Les topiques protecteurs sont utilisés dans de nombreux domaines tels que l'industrie ou l'utilisation personnelle. Ils peuvent ainsi : - prévenir de l'allergie par contact de la peau de nombreux métaux dont le nickel, le cobalt, le chrome, le 35 palladium et l'or ; être employés comme filtres solaires pour la filtration des UVA et UVB à base de nanoparticules de dioxyde de titane ou d'émulsion de silicones ; - être employés comme insectifuges ; - être employés pour la protection chimique contre les acides, les bases, les tensioactifs et les solvants organiques. Les topiques protecteurs à base de composés perfluorés sont de bons moyens de protection de 10 l'organisme et permettent une certaine facilité d'emploi. De tels topiques sont notamment décrits dans le document Zhang J.; Smith E. W.; Surber C.; Galenical principles in skin protection, Curr. Probl. Dermatol., 2007, 34, 1118 ; ainsi que dans les documents US 5,607,979 et GB 15 2,314,020. Cependant, de tels topiques ne dégradent pas les agents contaminants et leur effet protecteur est limité notamment en cas d'exposition aux vapeurs d'agents chimiques. 20 Une seconde génération de topiques protecteurs consistant en l'incorporation d'actifs, organiques ou inorganiques, pouvant neutraliser les contaminants chimiques a également été développée. De tels topiques sont notamment décrits dans le document Koper O.; Lucas 25 E.; Klabunde K.J.; Development of reactive topical skin p=tectants against sulfur mustard and nerve agents, J. Appl. Toxicol., 1999, 19, 59-70; ou encore dans le document Saxena A.; Srivastava A.K.; Singh B.; Goyal A.; Removal of sulphur mustard, sarin and simulants on 30 impregnated silica nanoparticles, J. Hazard. Mater., 2012, 211-212, 226-232). Leur efficacité protectrice est partiellement établie et non optimisée en raison notamment de l'agglomération des actifs micro- et/ou nanoparticulaires. Il existe donc à ce jour un besoin de développer de nouveaux topiques protecteurs qui soient plus efficaces, 5 peu ou pas toxiques, faciles à mettre en place et qui aient un spectre large d'action contre les agents du risque biologique et/ou chimique. De préférence, de tels topiques protecteurs permettent de détruire les agents du risque biologique et/ou chimique. Ainsi, ces agents ne 10 pénètrent pas la peau de l'individu. En outre, de tels topiques devraient idéalement pouvoir être mis en oeuvre par des méthodes simples, rapides et à faible coût et devraient avoir une formulation homogène. 15 Dans ce contexte, le Demandeur a développé un nouveau concept consistant à greffer des micro- ou nanoparticules, connues pour leurs effets neutralisant vis-à-vis d'agents chimiques toxiques et/ou biologiques, à des polymères notamment modificateurs de rhéologie, 20 facilitant l'intégration et la dispersion homogène des micro- ou nanoparticules dans une formulation topique mais également en évitant le relargage des micro- ou nanoparticules. La solution au problème posé a ainsi pour objet un 25 composé formé par des micro- ou nanoparticules fonctionnalisées, associées de façon covalente à des polymères modificateurs de rhéologie, caractérisé en ce que : les micro- ou nanoparticules fonctionnalisées 30 sont des micro- ou nanoparticules fonctionnalisées d'oxyde inorganique ou métallique notamment d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (Zn0), présentant un diamètre nominal compris entre 1 et 1500 nm ; les polymères modificateurs ou adaptateurs de 5 rhéologie sont choisis parmi des polymères non-associatifs ou des polymères associatifs. De façon surprenante, le Demandeur a notamment pu mettre en évidence, comme cela est illustré à l'exemple 11, que les composés selon l'invention permettent 10 d'obtenir d'excellents topiques protecteurs qui limitent la pénétration transmembranaire d'agents toxiques, tels que le paraoxon. Le Demandeur a également pu mettre en évidence par des tests d'écotoxicité repris à l'exemple 12, que les composés selon l'invention sont faiblement 15 toxiques pour l'environnement. La présente invention a également pour deuxième objet un topique protecteur comprenant un composé selon l'invention, dans un milieu pharmaceutiquement et/ou cosmétiquement acceptable. 20 Elle a également pour troisième objet un composé ou un topique protecteur selon l'invention à titre de médicament. Elle a pour quatrième objet un composé ou un topique protecteur selon l'invention, pour son 25 utilisation dans la prévention des irritations cutanées ou des allergies. Elle a pour cinquième objet l'utilisation d'un composé ou d'un topique protecteur selon l'invention, pour la protection ou la décontamination cutanée, 30 notamment due aux agents du risque biologique et/ou chimique. Elle a pour sixième objet un procédé de synthèse d'un composé selon l'invention comprenant les étapes de : mélange d'un agent de couplage avec un 35 catalyseur ; ajout du mélange obtenu à une solution de polymères modificateurs ou adaptateurs de rhéologie choisis parmi les polymères non-associatifs ou les polymères associatifs, dans de l'eau ; agitation du mélange réactionnel ; ajout des micro- ou nanoparticules fonctionnalisées d'oxyde d'aluminium (A1203), d'oxyde de magnésium (MgO), de silice (Si02), de dioxyde de titane (1i02), d'oxyde de zinc (ZnO) ou d'oxyde de cuivre (CuO) 10 présentant un diamètre nominal compris entre 5 et 1 500 nm, préalablement dispersées en phase aqueuse au mélange réactionnel ; purification du milieu réactionnel par dialyse ; et 15 récupération du composé formé par une ou plusieurs micro- ou nanoparticules fonctionnalisées amines associées de façon covalente à un ou plusieurs polymères modificateurs de rhéologie. Elle a pour septième objet des procédés de synthèse 20 des composés selon l'invention. Enfin, elle a pour dernier objet un polymère modificateur ou adaptateur de rhéologie choisi parmi les polymères non-associatifs ou les polymères associatifs utilisables dans les composés selon l'invention. 25 Les différents composés précédemment décrits peuvent notamment être synthétisés selon les différents procédés dont les principales étapes sont décrites aux exemples 1 à 7. L'invention sera mieux comprise à la lecture de la 30 description non limitative qui suit, rédigée au regard des dessins annexés, dans lesquels : - la figure 1 est une représentation schématique de composés de type téléchélique et de type peigne ; - la figure 2a représente une synthèse de micro-ou nanoparticules particules de silice par le procédé de Stôber ; - la figure 2b illustre une fonctionnalisation de 5 micro- ou nanoparticules particules de silice par de l'AMS (3-aminopropyl)triméthoxysilane) ; - la figure 3 représente une fonctionnalisation de nanoparticules commerciales par de l'AMS ; - la figure 4 illustre un schéma de synthèse de 10 polymères non-associatifs ASE-H et ASE-F ; - la figure 5 illustre un schéma de synthèse de polymères associatifs HASE ; - la figure 6 représente un schéma de synthèse de macromères destinés à être intégrés aux polymères 15 associatifs HASE ; - la figure 7 représente des études des angles de contact à l'huile d'olive sur différents polymères préalablement déposés sur une plaque de verre ; - la figure 8 représente des études des angles de 20 contact à l'huile d'olive pour différents polymères HASE-F-RF8 à 3,3 ; 13,5 et 45,9% molaire de macromères ; - la figure 9 représente une analyse d'écoulement pour les polymères HASE-F-RF8 (3,3% molaire de 25 macromère), (13,5% molaire de macromère) et (45,9% molaire de macromère) ; - la figure 10 représente des clichés des topographies des films en milieu neutre des composés polymère/silice selon l'invention (à 1 équivalent) ; 30 - la figure 11 représente une étude d'évaluation de topiques (HASE-F-RF8 (13,5% molaire de macromère)/Si et HASE-F-RF8 (13,5% molaire de macromère)) vis-à-vis de la pénétration transmembranaire du paraoxon ; - la figure 12 représente des mesures de la ECH 35 pour Daphnia magna de suspensions d'eau des nanoparticules de silice pures (Si02-14) et fonctionnalisées (Si02-22; -300 et -400) ; - la figure 13 représente des mesures de la E050 de Phaeodactylum tricornutum et Chlorella vulgaris (SAPS) 5 de suspensions d'eau des nanoparticules de silice pures (Si02-14) et fonctionnalisées (Si02-22; -300 et -400) ; - la figure 14 représente des mesures de la E050 de Daphnia magna et Phaeodactylum tricornutum de suspensions d'eau du polymère HASE-H-RH8 (1,3% molaire 10 de macromères) (polymère HASE ou « HASE Polymer ») et du composé HASE-H-RH8 (1,3% molaire de macromère)/Si (0,3 eq) (polymère greffé ou « Grafted Polymer »). - la figure 15 représente une structure générale possible de composés selon l'invention permettant 15 d'obtenir une protection nouvelle technologie ; - la figure 16 représente des clichés des topographies des films en milieu neutre des composés HASE-F-RF8 (3,3%)/Si-22 à 1 ; 0,3 ; 0,1 ; 0,05 et 0,01 équivalent ; et 20 - la figure 17 illustre un histogramme contenant les valeurs d'angles de contact pour l'eau, l'eau après 1 minute (eau à tl) et l'huile d'olive en fonction du nombre d'équivalent de silice contenu dans les différents dépôts polymère/silice. 25 Le composé selon l'invention est un composé formé par des micro- ou nanoparticules fonctionnalisées associées de façon covalente à des polymères modificateurs de rhéologie, caractérisé en ce que : - les micro- ou nanoparticules fonctionnalisées 30 sont des micro- ou nanoparticules fonctionnalisées amines d'oxyde d'aluminium (A1203), d'oxyde de cuivre (Cu0), d'oxyde de fer (Fe304 ou y-Fe2O3), d'oxyde de magnésium (MgO), de silice (5i02), de dioxyde de titane (Ti02) ou d'oxyde de zinc (Zn0), présentant un diamètre nominal compris entre 1 et 1500 nm ; - les polymères modificateurs ou adaptateurs de rhéologie sont choisis parmi des polymères non- associatifs ou des polymères associatifs. Selon l'invention, une nanoparticule est définie comme étant un nano-objet dont les trois dimensions sont à l'échelle nanométrique, c'est-à-dire une particule dont le diamètre nominal est inférieur à 100 nm. De préférence, la nanoparticule selon l'invention présente un diamètre compris entre 1 et 50 nm. De préférence encore, le diamètre nominal de la nanoparticule est compris entre 5 nm et 25 nm. Une microparticule selon l'invention est quant à elle un micro-objet dont les trois dimensions sont à l'échelle micrométrique, c'est-à-dire une particule dont le diamètre nominal est compris entre 100 nm et 100000 nm. De préférence, la microparticule selon l'invention présente un diamètre nominal compris entre 100 nm et 5000 nm. De préférence encore, le diamètre nominal de la microparticule est compris entre 100 nm et 1500 nm. Les micro- ou nanoparticules peuvent être produites par des méthodes diverses, notamment par synthèse chimique en phase vapeur, en phase liquide, en milieu 25 solide, en milieu mixte ou encore par des méthodes physico-chimiques telles que l'évaporation/condensation. Selon un mode préféré de réalisation de l'invention, les micro- ou nanoparticules d'oxyde d'aluminium (A1203), d'oxyde de magnésium (MgO), de 30 silice (Si02), de dioxyde de titane (Ti02) et d'oxyde de cuivre (CuO) peuvent être synthétisées en milieu mixte par la méthode sol-gel. Le principe du procédé sol-gel repose sur l'utilisation d'une succession de réactions d'hydrolyse-condensation, à température modérée proche de 35 l'ambiante, pour préparer des réseaux d'oxydes qui peuvent être à leur tour traités thermiquement. L'espèce métallique soluble peut aussi contenir des constituants organiques qui peuvent être ajustés selon les applications. La première étape dans la synthèse sol-gel est l'hydroxylation de l'alcoxy métallique, qui se produit lors de l'hydrolyse du groupe alcoxy : Etape 1 : hydrolyse : M'-OR' + H20 H> M'-OH + R'OH où M' représente l'Aluminium, le Cuivre, le Magnésium, le Silicium ou le Titane ; et R' représente un 10 groupement organique alkyle comprenant de 1 à 5 atomes de carbone, préférentiellement de 2 à 3 atomes de carbone. Les groupes réactifs hydroxy sont alors générés. La solution obtenue est appelée sol. Ils sont ensuite modifiés par des réactions de polycondensation via deux 15 mécanismes compétitifs : la formation d'un pont oxygène (oxolation) ou d'un pont hydroxo (olation). Cela correspond à la formation du réseau macromoléculaire minéral avec élimination d'eau ou d'alcool : Etape 2 : condensation : 20 - Oxolation : M'-OH + M'-OR' H> + R'OH où M' et R' sont tels que définis ci-dessus, c'est-à-dire que M' représente l'Aluminium, le Cuivre, le Magnésium, le Silicium ou le Titane ; et R' représente un groupement organique alkyle comprenant de 1 à 5 atomes de 25 carbone, préférentiellement de 2 à 3 atomes de carbone. - Olation : M'-OH + HO-M' H> M' (OH)2M' où M' représente l'Aluminium, le Cuivre, le Magnésium, le Silicium ou le Titane. Le gel correspond à la formation d'un réseau 30 tridimensionnel de liaisons de Van der Waals. Les micro- ou nanoparticules utilisables selon l'invention ont préférentiellement un diamètre nominal moyen compris entre 1 et 1500 nm. De façon avantageuse, les micro- ou nanoparticules d'oxyde d'aluminium (A1203) ont un diamètre nominal moyen compris entre 5 et 400 nm. De préférence, leur diamètre nominal moyen est compris entre 10 et 200 nm. De préférence encore, leur diamètre nominal moyen est de 13, 20 ou 50 nm. De façon avantageuse, les micro- ou nanoparticules d'oxyde de cuivre (CuO) ont un diamètre nominal moyen compris entre 20 et 100 nm. De préférence, leur diamètre nominal moyen est compris entre 30 et 80 nm. De préférence encore, leur diamètre nominal moyen est compris entre 40 et 70 nm. De façon avantageuse, les micro- ou nanoparticules d'oxyde de fer (Fe304 ou y-Fe203) ont un diamètre nominal moyen compris entre 1 et 50 nm. De préférence, leur diamètre nominal moyen est compris entre 5 et 30 nm. De préférence encore, leur diamètre nominal moyen est compris entre 10 et 30 nm. De façon avantageuse, les micro- ou nanoparticules 20 d'oxyde de magnésium (MgO) ont un diamètre nominal moyen compris entre 20 et 100 nm. De préférence, leur diamètre nominal moyen est compris entre 40 et 70 nm. De préférence encore, leur diamètre nominal moyen est compris entre 50 et 60 nm. 25 De façon avantageuse, les micro- ou nanoparticules de silice (Si02) ont un diamètre nominal moyen compris entre 5 et 500 nm. De préférence, leur diamètre nominal moyen est compris entre 10 et 450 nm. De préférence encore, les micro- ou nanoparticules de silice ont un 30 diamètre nominal moyen de 14, 22, 292 ou 448 nm. De façon avantageuse, les micro- ou nanoparticules de dioxyde de titane (Ti02) ont un diamètre nominal moyen compris entre 1 et 300 nm. De préférence, leur diamètre nominal moyen est compris entre 5 et 150 nm. De préférence encore, leur diamètre nominal moyen est compris entre 10 et 25 nm. De façon avantageuse, les micro- ou nanoparticules d'oxyde de zinc (ZnO) ont un diamètre nominal moyen compris entre 5 et 500 nm. De préférence, leur diamètre nominal moyen est compris entre 20 et 200 nm. De préférence encore, leur diamètre nominal moyen est compris entre 50 et 60 nm. Selon l'invention, les micro-ou nanoparticules sont fonctionnalisées. Les micro- ou nanoparticules peuvent être fonctionnalisées par exemple par des fonctions amines primaire ou secondaire, des fonctions époxy, des fonctions alcools et des fonctions thiol. De préférence, les micro- ou nanoparticules d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (ZnO) sont fonctionnalisées amine. De préférence, les micro- ou nanoparticules sont des micro- ou nanoparticules fonctionnalisées amines d'oxyde inorganique ou métallique notamment d'oxyde d'aluminium (A1203), d'oxyde de cuivre (Cu0), d'oxyde de fer (Fe304 ou y-Fe203), d'oxyde de magnésium (MgO), de silice (5i02), de dioxyde de titane (Ti02) ou d'oxyde de zinc (Zn0). Le schéma général de la fonctionnalisation amine des micro- ou nanoparticules est illustré aux figures 2b et 3. Le détail d'une voie de synthèse des microparticules de silice de 292 nm et 448 nm fonctionnalisées amine est décrit à l'exemple 1. L'exemple 2 décrit quant à lui une voie de synthèse des nanoparticules de silice de 14 nm fonctionnalisées amine. L'exemple 3 décrit quant à lui la synthèse de micro- ou nanoparticules de dioxyde de titane fonctionnalisées amine. De préférence, le taux de fonctions amines sur les micro- ou nanoparticules fonctionnalisées amine est 5 compris entre 0,1 et 10 meg/g de micro- ou nanoparticules. Le nombre de fonctions NH2 obtenu est en meg/g de micro- ou nanoparticules et se calcule selon l'équation suivante : Nombre de fonctions NH2( x100 Masse malaire de l'azote (déterminépar analyse élémentaire) 10 De préférence, le taux de fonctions amines sur les micro- ou nanoparticules fonctionnalisées amine est compris entre 0,5 et 5 meg/g de micro- ou nanoparticules. De préférence encore, le taux de fonctions amines sur les 15 micro- ou nanoparticules est d'environ 1 ou 2,5 meg/g de micro- ou nanoparticules. Comme cela a été décrit précédemment, les micro- ou nanoparticules selon l'invention sont fonctionnalisées amine, ceci afin de réagir sur les fonctions acides des 20 polymères. Les micro- ou nanoparticules fonctionnalisées amine selon l'invention sont préférentiellement des micro- ou nanoparticules fonctionnalisées amine de silice (Si02) et de dioxyde de titane (Ti02). 25 Les polymères modificateurs ou adaptateurs de rhéologie selon l'invention sont déjà utilisés, seuls, pour leurs propriétés rhéologiques dans des domaines comme les cosmétiques ou la peinture. Il s'agit de polymères hydrocarbonés ou 30 fluorocarbonés synthétisés par exemple par polymérisation en émulsion. Ils sont ensuite caractérisés par infrarouge (IR) par la méthode de la pastille KBr, par goniométrie lors de dépôts secs sur surface de verre, mais aussi en solution par résonance magnétique nucléaire (RMN) et rhéologie. Les polymères selon l'invention contribuent également à la stabilité des formulations ou topiques protecteurs. Les polymères utilisables appartiennent à deux classes différentes : les polymères non-associatifs et les polymères associatifs. Les polymères non-associatifs ou émulsions pouvant gonfler en milieu alcalin pour « Alkali-Swellable Emulsions » (ASE) utilisables selon l'invention sont déjà largement utilisés, seuls, comme épaississants dans les revêtements en latex, les peintures et les adhésifs. Ils sont constitués principalement de monomères 15 d'acide acrylique ou méthacrylique et d'acrylate d'alkyle en C1-C4, préférentiellement l'acrylate d'éthyle. Ils sont généralement synthétisés par polymérisation en émulsion en milieu aqueux acide (pH moins de 4) et sont obtenus sous forme de suspension 20 colloïdale de polymères (ou latex synthétiques). Les fonctions acides du copolymère sont ionisées en milieu basique ce qui provoque la solubilisation et le gonflement du polymère (augmentation du volume hydrodynamique). Les groupements d'acrylate d'éthyle sont 25 assez bloqués pour induire des associations hydrophobes entre chaînes de polymère et augmenter la viscosité. En outre, les polymères non-associatifs ASE peuvent être optimisés par réticulation. Le phénomène de réticulation permet de densifier physiquement le réseau 30 polymère ce qui diminue la possibilité de mouvement des molécules et donc augmente la viscosité. Les polymères non-associatifs selon l'invention peuvent comprendre une chaine hydrocarbonée (ASE-H) et/ou une chaine fluorocarbonée (ASE-F). De préférence, les polymères non-associatifs ASE-H répondent à la formule générale (I) suivante : R2 CH2 R3 CH2 C 0 OH a (I) dans laquelle : - R1 et R2 représentent un atome d'hydrogène ou un groupement méthyle -0H3 ; - R3 représente [Q]di-(0H2)n-H dans laquelle n est compris entre 1 et 30, dl correspond à 0 ou à 1, et Q correspond à -0(0)-0 ou -C(0)-NH- ; ou R3 représente [Q]d2-a, dans laquelle : - d2 correspond à 0 ou 1 ; - Q correspond à -0(0)-0 ou -0(0)-NH- ; et - a correspond à -0(0H3)3 ; -CH(CH3)2 ; -C(0H3)2-CH2-C(0H3)3 ; -ON ; -0H20H2-N+ (0H3) 2 (0H2002) ; -0H20H2-NH-C (01-13) 3 ; -0H20H2-N (CH3) 2 ; pyrrolidinone ; caprolactame ; et dans laquelle les indices a et b sont des nombres entiers, identiques ou différents, supérieurs à 1. Préférentiellement, a est compris entre 1 et 10 000 et b est compris entre 1 et 20 000. Dans l'ensemble de la description, les polymères sont composés de différents monomères ou macromères, à des concentrations molaires données, qui varient en fonction des valeurs de a, b et/ou c. Bien entendu, l'enchainement des différents monomères ou macromères dans les polymères obtenus est variable et n'est pas figé dans les formules (I), (II), (III), (V), (VI), (VII) et (VIII). De préférence encore, les polymères ASE à chaine hydrocarbonée (ASE-H) comprennent des monomères d'acide acrylique et/ou méthacrylique et d'acrylates d'alkyle en Cl-C4. De façon avantageuse, les polymères ASE à chaine hydrocarbonée (ASE-H) comprennent : - de 5 à 50% molaire d'acide acrylique et/ou méthacrylique ; - de 50 à 95% molaire d'acrylates d'alkyle en Cl- 04. Plus préférentiellement, les polymères ASE-H comprennent les monomères suivants : - de 10 à 20% molaire d'acide méthacrylique (AM) ; - de 80 à 90% molaire d'acrylate d'éthyle (AE). Les polymères ASE à chaine hydrocarbonée (ASE-H) présentent des propriétés épaississantes particulièrement avantageuses lorsque le ratio acide méthacrylique/ acrylate d'éthyle est compris entre 0,1 et 0,5. Le ratio plus préféré encore est de 0,21. Comme indiqué précédemment, les polymères non- associatifs ASE selon l'invention peuvent également comprendre une chaine fluorocarbonée (ASE-F). De préférence, les polymères non-associatifs ASE-F répondent à la formule générale (II) suivante : R4 CH2 R3 (il) dans laquelle : - R1, R2 et R4 représentent un atome d'hydrogène ou un groupement méthyle -0H3 ; - R3 représente [Q]di-(CH2)n-H dans laquelle n est compris entre 1 et 30, dl correspond à 0 ou à 1, et Q correspond à -C(0)-0 ou -C(0)-NH- ; ou R3 représente [Q]d2-a, dans laquelle : - d2 correspond à 0 ou 1 ; - Q correspond à -0(0)-0 ou -C(0)-NH- ; et - a correspond a -C(CH3)3 ; -CH(0H3)2 ; -C(CH3)2-CH2-C(0H3)3 ; -ON ; -CH2CH2-N+ (CH3) 2 ( CH2CO2 ) ; -0H20H2-NH-C (CH3) 3 ; -0H20H2-N ( CH3 ) 2 ; pyrrolidinone ; caprolactame ; - R3' représente [Q]cli-(0H2)n-(0X2)',X dans laquelle n est compris entre 1 et 30, dl correspond à 0 ou à 1, Q correspond à -0(0)-0 ou -C(0)-NH- , X est un atome de fluor F et p est compris entre 1 et 12 ; et dans laquelle les indices a et c sont des 15 nombres entiers, identiques ou différents, supérieurs à 1 et b est supérieur ou égal à 0 ; préférentiellement, a est compris entre 1 et 10 000, b est compris entre 0 et 5 000 et c est compris entre 1 et 8 000. Ces polymères ASE-F sont préférentiellement 20 constitués de monomères : - d'acide méthacrylique (AM), - de méthacrylate de 2,2,2-trifluoroéthyle (MTFE) ou d'acrylate de trifluoroéthyle ou d"acrylate de 2- perfluorobutyléthyle ou d'acrylate de 2- 25 perfluorohexyléthyle ou d'acrylate de 2- perfluorooctyléthyle ; et - d'acrylate d'alkyle en 01-04, préférentiellement l'acrylate d'éthyle (AE). L'introduction d'une chaîne fluorocarbonée permet, 30 pour une utilisation cosmétique ou pharmaceutique, de diminuer l'adsorption des toxiques en surface. De préférence, les polymères ASE à chaine fluorocarbonée (ASE-F) sont composés des monomères suivants : - de 20 à 75% molaire d'acide acrylique et/ou méthacrylique ; - de 0 à 30% molaire d'acrylates d'alkyle en Cl-C4 ; et - de 10 à 55% molaire de méthacrylate de 2,2,2- trifluoroéthyle (MTFE) ou d'acrylate de trifluoroéthyle ou d"acrylate de 2- perfluorobutyléthyle ou d'acrylate de 2- perfluorohexyléthyle ou d'acrylate de 2- 10 perfluorooctyléthyle. De préférence encore, les polymères ASE à chaine fluorocarbonée (ASE-F) comprennent des monomères d'acide méthacrylique (AM), d'acrylate d'éthyle (AE) et de méthacrylate de 2,2,2-trifluoroéthyle (MTFE). 15 De façon avantageuse, les polymères ASE à chaine hydrocarbonée (ASE-F) comprennent : - de 50 à 60% molaire d'acide méthacrylique (AM) ; - de 5 à 15% molaire d'acrylate d'éthyle (AE) ; et - de 30 à 40% molaire de méthacrylate de 2,2,2- 20 trifluoroéthyle (MTFE). Plus préférentiellement encore, les polymères ASE à chaine fluorocarbonée (ASE-F) présentent des propriétés épaississantes particulièrement avantageuses lorsque le ratio des monomères acide méthacrylique (AM)/ acrylate 25 d'éthyle (AE) est compris entre 7 et 0,1.Une formule générale de polymères ASE-H et ASE-F utilisables selon l'invention est illustrée à la figure 4. Une voie de synthèse des polymères ASE-H et ASE-F est détaillée à l'exemple 4, et est résumée à la figure 4, dans laquelle 30 les indices a, b et c sont des nombres entiers, identiques ou différents, supérieurs à 1. Préférentiellement, a est compris entre 1 et 10 000 ; b est compris entre 1 et 5 000 et c est compris entre 1 et 8 000. Les polymères associatifs utilisables selon l'invention sont constitués d'une structure macromoléculaire hydrophile sur laquelle est présent des groupements hydrophobes. Ces groupements hydrophobes, 5 sont souvent des chaînons alkyles à courtes (ayant entre 1 et 6 atomes de carbone) ou longues chaînes (ayant plus de 6 atomes de carbone) capables de former des agrégats, des clusters, de type micellaire à partir d'une concentration dite d'agrégation critique. Ces agrégats 10 sont appelés jonctions hydrophobes. A ce jour, trois types de polymères associatifs différents, utilisables selon l'invention, sont commercialisés, il s'agit : - des uréthanes à base d'oxyde d'éthylène rendus 15 hydrophobes ou « hydrophobically modified ethylene-oxide urethane » (HEUR) ; - des dérivés de cellulose ; et des émulsions pouvant gonfler en milieu alcalin modifiées pour les rendre hydrophobes ou 20 « hydrophobically modified alkaliswellable emulsions » (HASE). Ces trois types de polymères sont classés en deux catégories de polymères associatifs suivant leur architecture moléculaire : 25 1. les polymères dit téléchélique ; ou 2. les polymères de type peigne. La représentation schématique de composés de type téléchélique et de type peigne est illustrée à la figure 1. Les polymères téléchéliques (HEUR) sont des chaînes 30 linéaires de polymères contenant des groupements hydrophobes en fin de chaîne. Les polymères de type peigne (les dérivés de cellulose et les polymères HASE) sont des polymères contenant des chaînes hydrophobes le long du squelette. Les polymères HASE sont généralement des copolymères d'acide méthacrylique (AM), d'acrylate d'éthyle (AE) et d'une quantité de groupes hydrophobes, qui sont des macromonomères ou des macromères. Malgré la présence de groupements hydrophobes, qui sont des longues chaînes hydrocarbonées, les polymères HASE sont solubles en milieu aqueux ce qui les rend particulièrement intéressants. Tout comme les polymères ASE, les polymères HASE sont généralement préparés par polymérisation en émulsion à faible pH, ce qui permet d'obtenir des polymères de masses molaires comprises entre 300 000 et 1 800 000 g/mol. Les propriétés rhéologiques des polymères HASE ont montré que la viscosité était fortement dépendante du pH. Dans le domaine de pH compris entre 2,4 et 4,5, le squelette du polymère se plie pour former une bobine compacte à cause de la faible qualité du solvant. La solution de polymère est laiteuse et consiste en des particules colloïdales insolubles. A pH 6, la viscosité augmente brusquement puis reste constante jusqu'à pH 11, les groupes carboxyles sur le squelette du polymère se dissolvent et la solution devient transparente. La chaîne de polymère ressemble alors à un polyélectrolyte ce qui provoque l'extension du squelette du polymère dû à la répulsion mutuelle des carboxylates et l'augmentation du volume hydrodynamique. En même temps, un grand nombre d'associations inter- et intramoléculaires entre les groupements hydrophobes sont formées ce qui entraine la construction d'un réseau au sein du milieu aqueux. A pH basique, les polymères HASE combinent les propriétés des polyélectrolytes et les propriétés des polymères associatifs non-chargés. Au-delà de pH 11, la viscosité diminue lentement dû à l'effet de protection de la charge. D'autres facteurs peuvent faire varier la nature dynamique du polymère et la structure des polymères HASE, tels que notamment la concentration en sels dans le milieu. Lorsque celle-ci est importante, la viscosité diminue significativement. L'effet négatif de 5 l'ajout de sels peut être compensé par l'addition d'un tensioactif. La concentration en tensioactif peut faire varier la viscosité du milieu. Une croissance de la concentration par un tensioactif non-ionique fait augmenter la viscosité du milieu, tandis qu'un 10 tensioactif anionique fait croître la viscosité jusqu'à une concentration critique où celle-ci chute. La viscosité du milieu peut également être diminuée lorsque la température augmente. L'utilisation d'une base forte (NaOH) pour la 15 neutralisation d'un polymère HASE engendre la dégradation de celui-ci après une période de quatre semaines (pH 9,5). L'utilisation d'une base organique faible (1-amino1-méthylpropanol) induit une stabilité des propriétés rhéologiques de la solution durant six semaines (pH - 20 9,5). Les neutralisants monovalents peuvent également être recommandés. En effet lors de l'utilisation de molécule de base di- ou trivalente ayant ainsi le pouvoir de neutraliser plus d'une fonction acide carboxylique, il 25 peut y avoir une réduction de la capacité du polymère à se dérouler et se déployer complètement. Enfin, l'addition d'un solvant organique peut diminuer la viscosité du milieu en cassant les associations hydrophobes au sein du milieu aqueux et en 30 solubilisant les groupements hydrophobes. De préférence, les polymères selon l'invention sont des polymères HASE à macromères à chaine hydrocarbonée (HASE-H-RH ou HASE-F-RH) ou une chaine fluorocarbonée (HASE-F-RF). Les polymères associatifs HASE à macromères présentant une chaine hydrocarbonée (HASE-H-RH ou HASE-FRH) ou une chaine fluorocarbonée (HASE-F-RF) selon l'invention répondent à la formule générale (III) suivante : CH2-C 0 OH R2 CH2-è R5 R6 CH2 C R7 a dans laquelle : - R1, R2 et R6 représentent un atome d'hydrogène ou un groupement méthyle ; - R5 représente [Q]di-(CH2)n-(CX2)pX dans laquelle n est compris entre 1 et 30, dl correspond à 0 ou à 1, et Q correspond à -C(0)-0 ou -C(0)-NH- ; et : - lorsque X est un atome d'hydrogène, alors p est égal à 0 ; - lorsque X est un atome de fluor, alors p est compris entre 1 et 12 ; ou R5 représente [4],,12-OE, dans laquelle : - d2 correspond à 0 ou 1 ; - Q correspond à -C(0)-0 ou -C(0)-NH- ; et - a correspond à -C(CH3)3 ; -CH(0H3)2 ; -C(0H3)2-CH2-C(CH3)3 ; -CN ; -CH2CH2-N+ (CH3) 2 ( 0112002 ) ; -CH2CH2-NH-C (CH3) 3 ; -CH2CH2-N (CH3) 2 ; pyrrolidinone ; caprolactame ; - R7 représente - [4']d3- (OCH2CH2 ) [Q' d4- (CH2) n (CX2)pX dans laquelle Q' correspond à -CH2, 0(0), 0-0(0) ou -NH-C(0), n est compris entre 1 et 30, q est compris entre 1 et 150, d3 et d4 correspondent à 0 et/ou à 1, Q" correspond à -0-0(0) ou -NH-C(0) ; et : - lorsque X est un atome d'hydrogène, alors p est égal à 0 ; - lorsque X est un atome de fluor, alors p est compris entre 1 et 12 ; et dans laquelle les indices a et c sont des nombres entiers, identiques ou différents, supérieurs ou égaux à 1, et b est supérieur ou égal à 0. Préférentiellement, a est compris entre 1 et 10 000 ; b est compris entre 0 et 10 000 et c est compris entre 1 et 5 000. De préférence, les polymères HASE-H-RH à chaine hydrocarbonée sont composés de monomères de l'acide 15 méthacrylique (AM), d'acrylates d'alkyle en Cl-04 et d'un macromère qui est un ester de formule générale (IV) : CH2=CH (0H3) -C (0) (OCH2CH2) q0C (0) (CH2) n-H (IV) dans laquelle q désigne un nombre compris entre 20 5 et 10 et n est compris entre 6 et 30 atomes de carbone. De préférence encore, les polymères HASE-H-RH comprennent des monomères d'acide méthacrylique (AM), d'acrylate d'éthyle (AE), et d'un macromère qui est un 25 ester de formule générale (IV) telle que définie ci-dessus, et répondent donc à la formule générale (V) suivante : - Y1-13 - - H CH2-C CH2 C 0 0 I-13C 0 OH -a (V) dans laquelle : - q désigne un nombre compris entre 5 et 10 ; - n est compris entre 1 et 30 ; - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-H-RH 10 répondent à la formule générale (V) et comprennent : - de 5 à 85% molaire d'acide méthacrylique (AM) ; - de 5 à 60% molaire d'acrylate d'éthyle (AE) ; et - de 1 à 90% molaire d'un macromère qui est un ester de formule générale (IV) définie ci-dessus. 15 Les polymères HASE-H-RH particulièrement préférés répondent à la formule (V) ci-dessus, et sont tels que : - q équivaut à 7 et n est égal à 6 atomes de carbone (appelé par la suite polymère HASE-HRH4) ; 20 - q équivaut à 7 et n est égal à 8 atomes de carbone (appelé par la suite polymère HASE-HRH6) ; - q équivaut à 9 et n est égal à 10 atomes de carbone (appelé par la suite polymère HASE-H- 25 RH8). De façon alternative, selon l'invention, le monomère d'acrylate d'éthyle (AE) du polymère HASE-H-RH de la formule (V) ci-dessus peut être remplacé par un monomère de méthacrylate de 2,2,2-trifluoroéthyle (MTFE) 30 et correspond donc à un polymère HASE-F-RH qui répond à la formule générale (VI) suivante : - CH3 - 9"3- - CH3- cH2 CH2 C CH2 C 0 y F3C oo 0 OH a g o (c1-12)n-F-1 (VI) dans laquelle : - q désigne un nombre compris entre 5 et 10 ; - n est compris entre 6 et 30 atomes de carbone ; - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F-RH répondent à la formule générale (VI) ci-dessus et comprennent : - de 30 à 85% molaire d'acide méthacrylique (AM) ; - de 0 à 50% molaire de méthacrylate de 2,2,2- trifluoroéthyle (MTFE); et - de 1 à 90% molaire d'un macromère qui est un ester de formule générale (IV). Les polymères HASE-F-RH particulièrement préférés 20 répondent à la formule (VI) ci-dessus, et sont tels que : - q équivaut à 7 et n est égal à 6 atomes de carbone (appelé par la suite polymère HASE-FRH4) ; - q équivaut à 7 et n est égal à 8 atomes de 25 carbone (appelé par la suite polymère HASE-F- RH6) ; - q équivaut à 9 et n est égal à 10 atomes de carbone (appelé par la suite polymère HASE-FRH8). De façon avantageuse, le Demandeur a, par ailleurs, pu mettre en évidence que la substitution de chaînons hydrocarbonés par des fluorocarbonés sur le macromère était possible dans un squelette HASE. En modifiant ainsi son squelette avec des macromères fluorocarbonés, le polymère modificateur de rhéologie selon l'invention peut disperser les micro- ou nanoparticules tout en apportant l'hydrophobie et l'oléophobie nécessaire à la protection contre les agents chimiques. La structure des tels polymères HASE à chaine fluorocarbonée (HASE-F), également utilisables selon l'invention, répond à la formule générale (VII) suivante : - CH3 - r- R2 - CH3 CH2 C CH2 CH2 C R5 o'7(o a- -b 0 OH c),( o (CH2)n-(CF2)p-F (VII) dans laquelle : - R2 représentent un atome d'hydrogène ou un groupement méthyle ; - R5 représente [Q]cil-(CH2)n-(CX2)pX dans laquelle n est compris entre 1 et 30, dl correspond à 0 ou à 1, et Q correspond à -0(0)-0 ou -C(0)-NH- ; et : - lorsque X est un atome d'hydrogène, alors p est égal à 0 ; - lorsque X est un atome de fluor, alors p est compris entre 1 et 12 ; ou R5 représente [Q]d2-a, dans laquelle : - d2 correspond à 0 ou 1 ; - Q correspond à -C(0)-0 ou -C(0)-NH- ; et e a correspond à -C(0H3)3 ; -CH (CH3) 2 ; -C (CH3)2-CH2-C (CH3) 3 ; -ON ; -0H20H2-N+ (CF13) 2 (0H2002) ; -0H20H2-NH-C (CH3) 3 ; -CH2CH2-N (CH3) 2 ; pyrrolidinone ; caprolactame ; - q désigne un nombre compris entre 1 et 150 ; - n est un nombre entier compris entre 1 et 30 ; - p est un nombre entier compris entre 1 et 12 ; et dans laquelle les indices a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F répondent à la formule générale (VIII) suivante : F3C cl 0 (CI-12)n-(CF2)p-F (VIII) dans laquelle : - q désigne un nombre compris entre 5 et 10 ; - n est un nombre entier compris entre 1 et 30 ; - p est un nombre entier compris entre 1 et 12 ; - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. - CH3 cH2 e CH3- CH C Plus préférentiellement encore, les polymères HASE-F répondent à la formule générale (VIII) ci-dessus dans laquelle : - q équivaut à 5, 7 ou 9 ; - n équivaut à 2 ; - p équivaut à 4, 6 ou 8 ; et - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F répondant à la formule générale (VIII) comprennent les monomères suivants : - de 5 à 85% molaire d'acide méthacrylique (AM) ; - de 1 à 70% molaire de méthacrylate de 2,2,2- trifluoroéthyle (MTFE) ; et - de 1 à 50% molaire d'un macromère qui est un ester de formule générale (IX) : - CH2=CH (CH3) -C (0) (OCH2CH2) q0C (0) (CH2) 2- (CF2) pF (IX) dans laquelle : - q équivaut à 5, 7 ou 9 ; et - p équivaut à 4, 6 ou 8. Les polymères HASE-F particulièrement préférés 25 répondent à la formule (VIII) ci-dessus, et sont tels que : - q équivaut à 5 et p équivaut à 4 (appelé par la suite polymère HASE-F-RF4) ; - q équivaut à 7 et p équivaut à 6 (appelé par la 30 suite polymère HASE-F-RF6) ; - q équivaut à 7 et p équivaut à 6 (appelé par la suite polymère HASE-F-RF8) ; Les polymères HASE décrits ci-dessus peuvent être synthétisés par le même procédé que pour les polymères ASE. Le détail d'une voie de synthèse des polymères HASE-H et HASE-F est détaillée à l'exemple 5. De façon avantageuse, les polymères modificateurs ou adaptateurs de rhéologie utilisables dans les composés 5 selon l'invention sont choisis : i) parmi des polymères non-associatifs ASE-H de formule générale (I) suivante : - CH2 C 0 OH a (I) 10 dans laquelle : - R1 et R2 représentent un atome d'hydrogène ou un groupement méthyle -0H3 ; - R3 représente [Q]di-(CH2)n-H dans laquelle n est compris entre 1 et 30, dl correspond à 0 ou à 1, 15 et Q correspond à -0(0)-0 ou -C(0)-NH- ; ou R3 représente [Q]d2-a, dans laquelle : - d2 correspond à 0 ou 1 ; - Q correspond à -C(0)-0 ou -C(0)-NH- ; et 20 - a correspond à -C(CH3)3 ; -CH(CH3)2 ; -C(CH3)2-CH2-C(CH3)3 ; -ON ; -CH2CH2-N+ (0H3) 2 (CH2002 ) ; -CH2CH2-NH-C (CH3) 3 ; -CH2CH2-N (0113) 2 ; pyrrolidinone ; caprolactame ; 25 et dans laquelle les indices a et b sont des nombres entiers, identiques ou différents, supérieurs à 1 ; OU 30 ii) parmi des polymères non-associatifs ASE-F de formule générale (II) suivante : R2 CH2 é R2 r R4 CH2-é : CH2 I I R3 ; b dans laquelle : - R1, R2 et R4 représentent un atome d'hydrogène ou un groupement méthyle -CH3 ; R3 représente [Q]c11-(CH2)n-H dans laquelle n est compris entre 1 et 30, dl correspond à 0 ou à 1, et Q correspond à -C(0)-0 ou -C(0)-NH- ; OU R3 représente [Q]d2-a, dans laquelle : - d2 correspond à 0 ou 1 ; - Q correspond à -C(0)-0 ou -C(0)-NH- ; et - a correspond à -C(CH3)3 -CH(CH3)2 ; -C(Ci3)2-CH2-C(CH3)3 -ON ; -CH2CH2-N+ (CH3) 2 ( CH2CO2 ) ; -CH2CH2-NH-O (CH3 ) 3 ; -0H20H2-N ( CH3 ) 2 ; pyrrolidinone ; caprolactame ; - R3' représente [Q]c11-(0H2)'-(0X2),'X dans laquelle n est compris entre 1 et 30, dl correspond à 0 ou à 1, Q correspond à -0(0)-0 ou -C(0)-NH- , X est un atome de fluor F et p est compris entre 1 et 12 ; et dans laquelle les indices a et c sont des nombres entiers, identiques ou différents, supérieurs à 1 et b est supérieur ou égal à 0 ; OU iii) parmi les polymères associatifs HASE à macromères à chaine hydrocarbonée (HASE-H-RH ou HASE-F30 RH) ou à chaine fluorocarbonée (HASE-F-RF) répondant à la formule générale (III) suivante : Fit1 CH2 C 0 OH 33 - R2 CH2 é R5 a - R6 CH2 é 117 dans laquelle : R1, R2 et R6 représentent un atome d'hydrogène ou un groupement méthyle ; - R5 représente [Q]cu-(CH2)n-(CX2)pX dans laquelle n est compris entre 1 et 30, dl correspond à 0 ou à 1, et Q correspond à -C(0)-0 ou -C(0)-NH- ; et : - lorsque X est un atome d'hydrogène, alors p est égal à 0 ; - lorsque X est un atome de fluor, alors p est compris entre 1 et 12 ; OU R5 représente [Q]d2-OE, dans laquelle : - d2 correspond à 0 ou 1 ; - Q correspond à -C(0)-0 ou -C(0)-NH- ; et - a correspond à -C(CH3)3 ; -CH(0H3)2 ; -C (CH3)2-CH2-C (CH3) 3 ; -ON ; -CH2CH2-N+ (CH3) 2 (0H2002 ) ; -CH2CH2-NH-C (CH3) 3 ; -CH2CH2-N (CH3) 2 pyrrolidinone ; caprolactame ; - R7 représente - [Q' ] d3- (OCH2CH2)q- d4- (CH2) n (CX2)X dans laquelle Q' correspond à -CH2, 0(0), 0-0(0) ou -NH-C(0), n est compris entre 1 et 30, q est compris entre 1 et 150, d3 et d4 correspondent à 0 et/ou à 1, Q" correspond à -0-C(0) ou -NH-C(0) ; et : - lorsque X est un atome d'hydrogène, alors p est égal à 0 ; - lorsque X est un atome de fluor, alors p est compris entre 1 et 12 ; et dans laquelle les indices a et c sont des nombres entiers, identiques ou différents, supérieurs ou égaux à 1, et b est supérieur ou égal à 0. De façon particulièrement avantageuse, les polymères modificateurs ou adaptateurs de rhéologie sont choisis parmi : - les polymères ASE-H qui comprennent les monomères suivants : de 10 à 20% molaire d'acide méthacrylique 10 (AM) ; - de 80 à 90% molaire d'acrylate d'éthyle (AE) ; OU les polymères ASE à chaine hydrocarbonée (ASE-F) qui comprennent les monomères suivants : 15 - de 50 à 60% molaire d'acide méthacrylique (AM) ; de 5 à 15% molaire d'acrylate d'éthyle (AE) ; et de 30 à 40% molaire de méthacrylate de 2,2,2- 20 trifluoroéthyle (MTFE) ; ou - les polymères HASE-H-RH qui répondent à la formule générale (V) et qui comprennent : - de 5 à 85% molaire d'acide méthacrylique (AM) ; 25 de 5 à 60% molaire d'acrylate d'éthyle (AE) ; et - de 1 à 90% molaire d'un macromère qui est un ester de formule générale (IV) définie ci-dessus ; 30 ou - les polymères HASE-F-RH qui répondent à la formule générale (VI) et qui comprennent : - de 30 à 85% molaire d'acide méthacrylique (AM) ; de 0 à 50% molaire de méthacrylate de 2,2,2- trifluoroéthyle (MTFE); et - de 1 à 90% molaire d'un macromère qui est un ester de formule générale (IV). De façon plus avantageuse encore, les polymères modificateurs ou adaptateurs de rhéologie sont choisis parmi les polymères ASE-H ; ASE-F ; HASE-H-RH4 HASE-H-RH6 HASE-H-RH8 HASE-F-RH4 HASE-F-RH6 HASE-F-RH8 HASE-F-RF4 HASE-F-RF6 HASE-F-RF8. Par ailleurs, le Demandeur a pu mettre en évidence, comme cela est décrit à l'exemple 6 que l'augmentation du taux molaire de macromères hydrocarbonés ou fluorés dans les polymères HASE permet d'augmenter la viscosité des polymères. Aussi, de préférence, le pourcentage molaire de 25 macromères dans les polymères HASE est compris entre 1 et 85% molaire. Plus préférentiellement, le pourcentage molaire est compris entre 3 et 50% molaire de macromères. Plus préférentiellement encore, le pourcentage molaire est de 13,5% molaire de macromères. 30 La caractérisation de l'ensemble des polymères en rhéologie et goniométrie a permis de mettre en évidence que les polymères HASE-F-RF8 à 3,3% ; 13,5% et 45,9% molaire de macromères étaient particulièrement préférés notamment pour leur oléophobie et la viscosité de leurs 35 solutions. De façon particulièrement avantageuse, le polymère selon l'invention est le polymère HASE-F-RF8, préférentiellement à 13,5% molaire de macromère. Le composé selon l'invention est formé par l'association covalente d'une ou plusieurs micro- ou nanoparticules fonctionnalisées amines telles que décrites ci-dessus, avec un ou plusieurs polymères modificateurs de rhéologie tels que décrits ci-dessus. Afin d'obtenir un effet protecteur optimal contre les agents toxiques, il est préférable d'obtenir une dispersion homogène des micro- ou nanoparticules au sein de la matrice polymérique, en éliminant toute agrégation. En outre, les micro- ou nanoparticules étant pulvérulentes, elles peuvent provoquer l'inflammation des poumons en s'y fixant dessus (par inhalation) ou le passage dans le sang (par pénétration cutanée). Aussi, afin d'éviter ce type de toxicité et afin de contrôler la dispersion, le Demandeur a greffé de manière covalente les micro- ou nanoparticules aux polymères. Ce greffage peut être réalisé par la méthode dite de « grafting to ». L'association covalente de micro- ou nanoparticules avec des polymères peut être réalisée en faisant réagir des micro- ou nanoparticules fonctionnalisées amine sur des polymères possédants des fonctions acides carboxyliques (réaction d'amidation) en phase aqueuse. Le greffage des micro- ou nanoparticules sur les polymères peut être fait via l'estérification ou via l'amidation. De préférence, le greffage est réalisé par l'amidation qui est une réaction dont le rendement est 30 supérieur à l'estérification du fait de la nucléophilie plus importante de l'azote comparé à l'alcool. Des exemples de greffage de micro- ou nanoparticules fonctionnalisées amine avec des polymères associatifs ou non-associatifs sont détaillés à l'exemple 35 7. Comme cela a été décrit ci-dessus, avant l'étape de greffage, les micro- ou nanoparticules d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (Zn0), ont été synthétisées puis fonctionnalisées amine pour réagir sur les fonctions acides des polymères modificateurs ou adaptateurs de rhéologie. La liaison covalente présente de nombreux avantages. Elle va permettre d'une part d'empêcher la pénétration des micro- ou nanoparticules par voie respiratoire mais aussi par voie cutanée au sein du corps humain ou animal, et d'autre part de contrôler la dispersion des micro- ou nanoparticules au sein de la matrice dans laquelle les micro- ou nanoparticules sont liées. Pour permettre ceci, le polymère, ou la matrice polymérique, contient des composés dont les fonctions permettent de réagir avec les micro- ou nanoparticules mais aussi qui peuvent être utilisés dans un topique. Selon l'invention, les micro- ou nanoparticules sont liées de façon covalente à un polymère modificateur de rhéologie contenant des monomères fluorés pour d'une part une propriété filmogène augmentée et d'autre part une augmentation de l'hydrophobie et de l'oléophobie afin de « repousser » les toxiques. L'objectif est également d'apporter un caractère filmogène optimum pour une protection de surface grâce aux différents polymères, et à une interaction plus ou moins forte entre les micro- ou nanoparticules. Les micro- ou nanoparticules, en fonction de leur nature vont permettre une adsorption (par exemple pour les nanoparticules de silice) ou une destruction (par exemple pour les nanoparticules de dioxyde de titane) par photodégradation des toxiques arrivant au contact du film avant leur pénétration dans la peau ou dans le support. De façon avantageuse, selon l'invention, les nanoparticules sont préférées aux microparticules. En 5 effet, le choix des nanoparticules est orienté par leur très grande surface spécifique par rapport à des microparticules afin d'augmenter l'efficacité d'adsorption. Ces nano-objets sont, de plus, transparents permettant à la protection de rester invisible. Ce réseau 10 micro- ou nanoparticulaire est dispersible dans un milieu aqueux basique grâce à la présence d'acide carboxylique dans le copolymère et peut donc facilement être intégré dans un topique. Le Demandeur s'est également intéressé à faire 15 varier le nombre d'équivalent d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (ZnO) dans les composés selon l'invention, c'est-à-dire le nombre 20 d'équivalent de fonctions amines portées par les micro-ou nanoparticules d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (ZnO) fonctionnalisées 25 amine par rapport au nombre d'équivalent de fonctions acides portées par le polymère. Le Demandeur a ainsi pu mettre en évidence, comme cela est décrit à l'exemple 13, qu'un nombre d'équivalent, par exemple de silice, inférieur ou égal à 30 1 permet d'obtenir des composés présentant des propriétés améliorées, par exemple de dispersion et d'oléophobie. Le rapport polymère/micro- ou nanoparticules a été calculé par le nombre d'équivalents de fonctions acides portées par le polymère en fonction du nombre d'équivalents de fonctions amines portées par les micro-ou nanoparticules (pour 1 équivalent de fonctions acides contenus dans le polymère, 1 équivalent de fonctions amines a été introduit) (où pour 1 eq de fonctions acides, 0,3 eq de fonctions amines introduit). De préférence, le nombre d'équivalent d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (ZnO) dans les composés selon l'invention est compris entre 0,05 et 1. Plus préférentiellement, il est compris entre 0,3 et 0,8. Plus préférentiellement encore, le nombre d'équivalent est de 0,3. L'invention a pour deuxième objet un topique 15 protecteur comprenant un composé selon l'invention, dans un milieu pharmaceutiquement et/ou cosmétiquement acceptable. Selon un mode particulier de réalisation de l'invention, le topique protecteur comprend en outre un 20 ou plusieurs agents détoxifiants et/ou un ou plusieurs polymères complémentaires. Les agents détoxifiants sont non-toxiques et dermatologiquement acceptables. A titre d'exemple non limitatifs d'agents 25 détoxifiants, on peut citer le peroxyde de benzoyle, le peroxyde de zinc, le monoperoxyphtalate de magnésium, le perborate de sodium, le percarbonate de sodium, le permanganate de potassium, le peroxyde carbamide (peroxyde d'urée), le peroxyde de calcium, le dioxyde de 30 titane, et les agents soufrés comme la N-acétyl cystéine, l'acide perpropionique, le peroxyde de magnésium ou des agents neutralisants comme l'oxyde de zinc, les agents complexants comme l'acide étidronique et son sel tétrasodique, l'acide 1-hydroxyéthylènediamine (1,1- diphosphonique), le propionate de sodium, l'hydroxy carbonate de magnésium, le nitrate de potassium ou l'acide thioglycolique. Le pourcentage massique de ces agents détoxifiants 5 est préférentiellement compris entre 0,001 et 60% du poids total de la composition. En outre, le topique protecteur selon l'invention peut également comprendre un ou plusieurs polymères complémentaires choisis parmi le polyperfluorométhyl- 10 isopropyl éther, le copolymère de diméthicone et de vinyldiméthicone, le copolymère de diéthylèneglycol, d'acide adipique et de glycérine, le Polysilicone-8 et les polyglycérides d'acides oléique/linoléique/ linolénique dont le rôle consiste à rendre les 15 compositions plus fluides ou plus agréables à appliquer. Le polyperfluorométhylisopropyl éther est notamment commercialisé sous la marque FomblinTM HO. Le polymère de diméthicone et de vinyldiméthicone est notamment commercialisé sous la marque Silicone 20 Elastomer Blend DC9O41TM. Le copolymère de diéthylèneglycol, d'acide adipique et de glycérine est notamment commercialisé sous la marque Lexorez 100TM. Le polysilicone-8 est notamment commercialisé sous la marque Silicones Plus Polymer VS8ODryTM. Ces polymères 25 complémentaires sont introduits en pourcentage massique variant par exemple de 0,005% à 10% du poids total de la composition. La composition dermatologique et/ou cosmétique selon l'invention peut en outre renfermer des agents émollients, des agents adoucissants, des 30 conservateurs ou encore des parfums. Les topiques protecteurs peuvent se présenter sous forme de gel, de lotion, d'émulsion huile dans l'eau ou eau dans l'huile, de dispersion, de lait, de crème, d'onguent, de mousse, de bâton, de spray, d'aérosols ou sous toute autre forme appropriée à une application topique. Les topiques protecteurs selon l'invention sont destinés à être appliquées sur la peau, en prévention et en prévision d'un éventuel contact avec des agents chimiques toxiques. Ils sont appliqués en couche suffisante sur le visage et sur toutes les parties du corps susceptibles d'être exposées aux agents chimiques toxiques. Les topiques protecteurs contiennent donc préférentiellement également une base protectrice barrière et un ou plusieurs agents détoxifiants, afin, d'une part de retarder la pénétration cutanée des agents chimiques toxiques et/ou d'autre part de les neutraliser avant qu'ils puissent atteindre leurs sites d'action dans un organisme vivant. Selon un mode particulier de réalisation, les composés objet de l'invention sont introduits dans la crème BariedermTechlm commercialisée par la société UriageTM qui contient notamment de l'eau, le complexe Poly-2p® constitué de polymère de pyrrolidone et de polymère de phosphorylcholine biomimétique (Poly-2PTI, de Glycérine et d'alcool. L'invention a pour troisième objet un composé ou un topique protecteur selon l'invention à titre de 25 médicament. En effet, en agissant sur la barrière cutanée, le composé ou le topique protecteur selon l'invention possède des propriétés préventives à l'égard d'affections humaines ou animales. Ainsi, le composé ou le topique 30 protecteur selon l'invention peut également être employé comme une substance ou composition utilisable chez l'homme ou l'animal ou pouvant leur être administrée, en vue de corriger ou modifier leurs fonctions physiologiques en exerçant une action pharmacologique, 35 immunologique ou métabolique. Le composé ou le topique protecteur selon l'invention trouvent des applications en médecine humaine, notamment en dermatologie, pour la prévention des irritations cutanées ou des allergies. L'invention a donc pour quatrième objet un composé 5 ou un topique protecteur selon l'invention pour son utilisation dans la prévention des irritations ou des allergies. Les irritations peuvent être par exemple des irritations cutanées ou des allergies liées à des 10 pratiques professionnelles à risque ou des activités de bricolage. Les pratiques professionnelles à risque incluent l'utilisation d'agent du risque chimique ou biologique, par exemple en milieu hospitalier ou militaire. 15 Les activités de bricolage incluent l'utilisation de produits chimiques par exemple dans des activités de peinture, mécanique, jardinage ou encore rénovation de meubles. L'invention a pour cinquième objet l'utilisation 20 d'un composé ou d'un topique protecteur selon l'invention, pour la protection ou la décontamination cutanée, notamment due aux agents du risque biologique ou chimique. En effet, le composé ou le topique protecteur peut 25 également être utilisé pour des applications non-thérapeutiques, par exemple cosmétique, c'est-à-dire qu'il trouve une application comme barrière épidermique de protection contre des agressions extérieures. Ainsi, l'invention concerne également l'utilisation 30 cosmétique du composé ou du topique protecteur selon l'invention, pour la protection cutanée contre les agents toxiques de la famille des composés organophosphorés (COP) que regroupent les pesticides (POP) et les neurotoxiques organophosphorés (NOP), ou contre des agents vésicants tels que les ypérites au soufre ou à l'azote, ou la lewisite et l'oxime de phosgène. L'invention concerne également l'utilisation cosmétique du composé ou du topique protecteur selon l'invention, pour la protection contre les rayons ultraviolets UVA et/ou UVB provenant d'une source naturelle ou artificielle. Pour cette utilisation contre les rayons ultraviolets UVA et/ou UVB, préférentiellement, le composé associe des micro- ou nanoparticules de dioxyde de titane (Ti02), sous forme anatase, fonctionnalisées amine avec des polymères modificateurs ou adaptateurs de rhéologie. Enfin, l'invention a encore pour objet des procédés 15 de synthèse des composés selon l'invention. De tels procédés de synthèse sont décrits dans les exemples ci-dessous. Le procédé de préparation préféré d'un composé selon l'invention comprend les étapes de : 20 mélange d'un agent de couplage avec un catalyseur ; ajout du mélange obtenu à une solution de polymères modificateurs ou adaptateurs de rhéologie choisis parmi les polymères non-associatifs ou les 25 polymères associatifs, dans de l'eau ; agitation du mélange réactionnel ; ajout des micro- ou nanoparticules fonctionnalisées d'oxyde d'aluminium (A1203), d'oxyde de magnésium (MgO), de silice (Si02), de dioxyde de titane 30 (1i02), d'oxyde de zinc (ZnO) ou d'oxyde de cuivre (CuO) présentant un diamètre nominal compris entre 5 et 1 500 nm, préalablement dispersées en phase aqueuse au mélange réactionnel ; purification du milieu réactionnel par 35 dialyse ; et récupération du composé formé par une OU plusieurs micro- ou nanoparticules fonctionnalisées amines associées de façon covalente à un ou plusieurs polymères modificateurs de rhéologie. De préférence, l'agent de couplage est l'hydrochlorure de N-(3-diméthylaminopropy1)-N'- éthylcarbodiimide (EDC) et le catalyseur est le Nhydroxysuccinimide (NHS). Enfin, l'invention a pour dernier objet un polymère 10 associatif ou non-associatif tel que défini ci-dessus, à titre de polymère modificateur de rhéologie. Le polymère selon l'invention est un polymère non-associatif ou un polymère associatif répondant aux formules générales (I), (Il) ou (III) telles que 15 détaillées ci-dessus. Ainsi, selon l'invention, le polymère répond à la formule générale (I) suivante : R2 CH2 R3 CH2 C 0 OH a (I) 20 dans laquelle : - R1 et R2 représentent un atome d'hydrogène ou un groupement méthyle -CH3 ; - R3 représente [Q]di-(CH2)n-H dans laquelle n est compris entre 1 et 30, dl correspond à 0 ou à 1, 25 et Q correspond à -0(0)-0 ou -C(0)-NH- ; ou R3 représente [Q]d2-a, dans laquelle : - d2 correspond à 0 ou 1 ; - Q correspond à -0(0)-0 ou -C(0)-NH- ; et 30 - cx correspond à -C(0H3)3 ; -CH(CH3)2 ; -C (CH3)2-CH2-C (CH3 ) 3 ; -ON ; -CH2CH2-N+ (CH3) 2 (01-12002) ; -0H20H2-NH-C (CH3) 3 ; -CH2CH2-N (CH3) 2 ; pyrrolidinone ; caprolactame ; et dans laquelle les indices a et b sont des nombres entiers, identiques ou différents, supérieurs à 5 1 ; préférentiellement, a est compris entre 1 et 10 000 et b est compris entre 1 et 20 000 ; OU 10 répond à la formule (II) suivante : R4 CH2 1 R3' (Il) dans laquelle : - R1, R2 et R4 représentent un atome d'hydrogène ou 15 un groupement méthyle -CH3 ; R3 représente [4]d1-(CH2)n-H dans laquelle n est compris entre 1 et 30, dl correspond à 0 ou à 1, et Q correspond à -0(0)-0 ou -C(0)-NH- ; OU 20 R3 représente [Q]d2-a, dans laquelle : - d2 correspond à 0 ou 1 ; - Q correspond à -C(0)-0 ou -C(0)-NH- ; et - a correspond à -C (CH3) 3 ; -CH (CH3) 2 ; -C(CH3)2-CH2-C(CH3)3 ; -ON ; 25 -CH2CH2-N+ (CH3) 2 (0H2002) ; -0H20H2-NH-C (CH3) 3 ; -0H20H2-N (0H3) 2 ; pyrrolidinone ; caprolactame ; R3' représente [Q]cil-(CH2)11.-(0X2)13X dans laquelle n est compris entre 1 et 30, dl correspond à 0 ou à 30 1, Q correspond à -0(0)-0 ou -0(0)-NH- , X est un atome de fluor F et p est compris entre 1 et 12 ; et dans laquelle les indices a et c sont des nombres entiers, identiques ou différents, supérieurs à 1 et b est supérieur ou égal à 0 ; préférentiellement, a est compris entre 1 et 10 000, b est compris entre 0 et 5 000 et c est compris entre 1 et 8 000 ; OU répond à la formule (III) suivante : R2 R6 CH2 CH2 R5 C CH2 C 0 OH a dans laquelle : - R1, R2 et R6 représentent un atome d'hydrogène ou un groupement méthyle ; - R5 représente Mai- (CH2)n-(CX2)pX dans laquelle n est compris entre 1 et 30, dl correspond à 0 ou à 1, et Q correspond à -C(0)-0 ou -C(0)-NH- ; et : - lorsque X est un atome d'hydrogène, alors p est égal à 0 ; - lorsque X est un atome de fluor, alors p est compris entre 1 et 12 ; ou R5 représente [Q]d2-a, dans laquelle : - d2 correspond à 0 ou 1 ; - Q correspond à -0(0)-0 ou -C(0)-NH- ; et - a correspond à -C(0H3)3 ; -CH(0H3)2 ; -C (CH3)2-CH2-C (CH3) 3 ; -ON ; -0H20H2-N+ (CF13) 2 (0H2002) ; -0H20F12-NH-C (CH3) 3 ; -CH2CH2-N (CH3) 2 ; pyrrolidinone ; caprolactame ; - R7 représente - [4']d3- (OCH2CH2)q[Qf]dzi- (CH2)n(CX2)X dans laquelle Q' correspond à -CI-12, 0(0), 0-0(0) ou -NH-C(0), n est compris entre 1 et 30, q est compris entre 1 et 150, d3 et d4 correspondent à 0 et/ou à 1, Q" correspond à -0-0(0) ou -NH-C(0) ; et : - lorsque X est un atome d'hydrogène, alors p est égal à 0 ; - lorsque X est un atome de fluor, alors p est compris entre 1 et 12 ; et dans laquelle les indices a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence, les polymères ASE à chaine hydrocarbonée (ASE-H) comprennent des monomères d'acide acrylique et/ou méthacrylique et d'acrylates d'alkyle en 20 Cl-C4. De façon avantageuse, les polymères ASE à chaine hydrocarbonée (ASE-H) comprennent : - de 5 à 50% molaire d'acide acrylique et/ou méthacrylique ; 25 - de 50 à 95% molaire d'acrylates d'alkyle en Cl- 04. Plus préférentiellement, les polymères ASE-H comprennent les monomères suivants : - de 10 à 20% molaire d'acide méthacrylique (AM) ; 30 de 80 à 90% molaire d'acrylate d'éthyle (AE).De préférence, les polymères non-associatifs ASE-F répondent à la formule générale (II) suivante : (Il) dans laquelle : - R1, R2 et R4 représentent un atome d'hydrogène ou un groupement méthyle -CH3 ; - R3 représente [Q]di-(CH2)n-H dans laquelle n est compris entre 1 et 30, dl correspond à 0 ou à 1, et Q correspond à -C(0)-0 ou -C(0)-NH- ; ou R3 représente [Q]d2-a, dans laquelle : - d2 correspond à 0 ou 1 ; - Q correspond à -C(0)-0 ou -C(0)-NH- ; et - a correspond à -C(0H3)3 ; -CH(CH3)2 ; -C (CH3)2-CH2-C (CH3) 3 ; -ON ; -CH2CH2-N+ (CH3) 2 (0H2002) ; -0H20H2-NH-C (CH3) 3 ; -0H20H2-N(0H3)2 ; pyrrolidinone ; caprolactame ; - R3' représente [Q]c11-(0H2)n-(0X2)pX dans laquelle n est compris entre 1 et 30, dl correspond à 0 ou à 1, Q correspond à -0(0)-0 ou -C(0)-NH- , X est un atome de fluor F et p est compris entre 1 et 12 ; et dans laquelle les indices a et c sont des nombres entiers, identiques ou différents, supérieurs à 1 et b est supérieur ou égal à 0 ; préférentiellement, a 25 est compris entre 1 et 10 000, b est compris entre 0 et 5 000 et c est compris entre 1 et 8 000. Ces polymères ASE-F sont préférentiellement constitués de monomères : - d'acide méthacrylique (AM), 30 - de méthacrylate de 2,2,2-trifluoroéthyle (MTFE) ou d'acrylate de trifluoroéthyle ou d"acrylate de 2- perfluorobutyléthyle ou d'acrylate de 2- perfluorohexyléthyle ou d'acrylate de 2- perfluorooctyléthyle ; et - d'acrylate d'alkyle en Cl-04, préférentiellement l'acrylate d'éthyle (AE). L'introduction d'une chaîne fluorocarbonée permet, pour une utilisation cosmétique ou pharmaceutique, de diminuer l'adsorption des toxiques en surface. De préférence, les polymères ASE à chaine fluorocarbonée (ASE-F) sont composés des monomères 10 suivants : - de 20 à 75% molaire d'acide acrylique et/ou méthacrylique ; - de 0 à 30% molaire d'acrylates d'alkyle en 0104 ; et 15 - de 10 à 55% molaire de méthacrylate de 2,2,2- trifluoroéthyle (MTFE) ou d'acrylate de trifluoroéthyle ou d"acrylate de 2- perfluorobutyléthyle ou d'acrylate de 2- perfluorohexyléthyle ou d'acrylate de 2- 20 perfluorooctyléthyle. De préférence encore, les polymères ASE à chaine fluorocarbonée (ASE-F) comprennent des monomères d'acide méthacrylique (AM), d'acrylate d'éthyle (AE) et de méthacrylate de 2,2,2-trifluoroéthyle (MTFE). 25 De façon avantageuse, les polymères ASE à chaine hydrocarbonée (ASE-F) comprennent : - de 50 à 60% molaire d'acide méthacrylique (AM) ; - de 5 à 15% molaire d'acrylate d'éthyle (AE) ; et de 30 à 40% molaire de méthacrylate de 2,2,230 trifluoroéthyle (MTFE). De préférence, les polymères HASE-H-RH à chaine hydrocarbonée sont composés de monomères de l'acide méthacrylique (AM), d'acrylates d'alkyle en Cl-04 et d'un macromère qui est un ester de formule générale (IV) : 35 CH2=CH (0H3) -C (0) (OCH2CH2) q0C (0) (0H2) n-H (IV) - dans laquelle q désigne un nombre compris entre 5 et 10 et n est compris entre 6 et 30 atomes de carbone. De préférence encore, les polymères HASE-H-RH comprennent des monomères d'acide méthacrylique (AM), d'acrylate d'éthyle (AE), et d'un macromère qui est un ester de formule générale (IV) telle que définie ci-dessus, et répondent donc à la formule générale (V) suivante : - 9H, - H - cH2 C CH2 C OH 0 0 a H3C (V) dans laquelle : - q désigne un nombre compris entre 5 et 10 ; - n est compris entre 1 et 30 ; a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-H-RH répondent à la formule générale (V) et comprennent : de 5 à 85% molaire d'acide méthacrylique (AM) ; de 5 à 60% molaire d'acrylate d'éthyle (AE) ; et - de 1 à 90% molaire d'un macromère qui est un ester de formule générale (IV) définie ci-dessus. Les polymères HASE-H-RH particulièrement préférés répondent à la formule (V) ci-dessus, et sont tels que : q équivaut à 7 et n est égal à 6 atomes de carbone (appelé par la suite polymère HASE-HRH4) ; q équivaut à 7 et n est égal à 8 atomes de carbone (appelé par la suite polymère HASE-H- RH6) ; q équivaut à 9 et n est égal à 10 atomes de carbone (appelé par la suite polymère HASE-HRH8). De façon alternative, selon l'invention, le monomère d'acrylate d'éthyle (AE) du polymère HASE-H-RH de la formule (V) ci-dessus peut être remplacé par un monomère de méthacrylate de 2,2,2-trifluoroéthyle (MTFE) et correspond donc à un polymère HASE-F-RH qui répond à la formule générale (VI) suivante : 9113 CH3 9113 CH2 C CH2 C CH2 C 0 OH a ° b F3C (VI) dans laquelle : - q désigne un nombre compris entre 5 et 10 ; - n est compris entre 6 et 30 atomes de carbone ; a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F-RH répondent à la formule générale (VI) ci-dessus et comprennent : - de 30 à 85% molaire d'acide méthacrylique (AM) ; de 0 à 50% molaire de méthacrylate de 2,2,2- trifluoroéthyle (MTFE); et de 1 à 90% molaire d'un macromère qui est un ester de formule générale (IV). Les polymères HASE-F-RH particulièrement préférés répondent à la formule (VI) ci-dessus, et sont tels que : - q équivaut à 7 et n est égal à 6 atomes de carbone (appelé par la suite polymère HASE-FRH4) ; - q équivaut à 7 et n est égal à 8 atomes de carbone (appelé par la suite polymère HASE-FRH6) ; q équivaut à 9 et n est égal à 10 atomes de carbone (appelé par la suite polymère HASE-F-RH8). De façon avantageuse, le Demandeur a, par ailleurs, pu mettre en évidence que la substitution de chaînons hydrocarbonés par des fluorocarbonés sur le macromère était possible dans un squelette HASE. En modifiant ainsi son squelette avec des macromères fluorocarbonés, le polymère modificateur de rhéologie selon l'invention peut disperser les micro- ou nanoparticules tout en apportant l'hydrophobie et l'oléophobie nécessaire à la protection contre les agents chimiques. La structure des tels polymères HASE à chaine fluorocarbonée (HASE-F), également utilisables selon l'invention, répond à la formule générale (VII) suivante : 9H3 CH2-C 0 OH R2 CH2 é R5 a - CH3 CH0 C oo (cH2)n-(cF2)p-F (VII) dans laquelle : - R2 représentent un atome d'hydrogène ou un groupement méthyle ; - R5 représente [Q]di-(CH2)n-(CX2)pX dans laquelle n est compris entre 1 et 30, dl correspond à 0 ou à 1, et Q correspond à -0(0)-0 ou -0(0)-NH- ; et : - lorsque X est un atome d'hydrogène, alors p est égal à 0 ; - lorsque X est un atome de fluor, alors p est compris entre 1 et 12 ; ou R5 représente [Q]d2-04 dans laquelle : - d2 correspond à 0 ou 1 ; - Q correspond à -C(0)-0 ou -C(0)-NH- ; et - a correspond à -C(0H3)3 ; -CH(CH3)2 ; -C (CH3)2-CH2-C (CH3) 3 ; -ON ; -0H20H2-N+ (0113) 2 (0H2002) ; -CH2CH2-NH-C (CF13) 3 ; -CH2CH2-N (CH3) 2 ; pyrrolidinone ; caprolactame ; - q désigne un nombre compris entre 1 et 150 ; - n est un nombre entier compris entre 1 et 30 ; - p est un nombre entier compris entre 1 et 12 ; et dans laquelle les indices a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F 30 répondent à la formule générale (VIII) suivante : CH3 cH2 e 0 OH a CH3 cH2 e 0 0 b F3C CH3- CH2 o (cH2)n-(cF2)p-F dans laquelle : q désigne un nombre compris entre 5 et 10 ; - n est un nombre entier compris entre 1 et 30 ; - p est un nombre entier compris entre 1 et 12 ; - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. Plus préférentiellement encore, les polymères HASE-F répondent à la formule générale (VIII) ci-dessus dans laquelle : q équivaut à 5, 7 ou 9 ; - n équivaut à 2 ; - p équivaut à 4, 6 ou 8 ; et - a et c sont des nombres entiers, identiques ou différents, supérieurs ou égaux à 1, et b est supérieur ou égal à 0 ; préférentiellement, a est compris entre 1 et 10 000, b est compris entre 0 et 10 000 et c est compris entre 1 et 5 000. De préférence encore, les polymères HASE-F répondant à la formule générale (VIII) comprennent les monomères suivants : - de 5 à 85% molaire d'acide méthacrylique (AM) ; - de 1 à 70% molaire de méthacrylate de 2,2,2- trifluoroéthyle (MTFE) ; et - de 1 à 50% molaire d'un macromère qui est un ester de formule générale (IX) : - CH2=CH (CH3) -C (0) (OCH2CH2) q0C (0) (CH2) 2- (CF2) pF ( IX) dans laquelle : - q équivaut à 5, 7 ou 9 ; et - p équivaut à 4, 6 ou 8. Les polymères HASE-F particulièrement préférés répondent à la formule (VIII) ci-dessus, et sont tels que : - q équivaut à 5 et p équivaut à 4 (appelé par la suite polymère HASE-F-RF4) ; - q équivaut à 7 et p équivaut à 6 (appelé par la suite polymère HASE-F-RF6) ; q équivaut à 7 et p équivaut à 6 (appelé par la suite polymère HASE-F-RF8) ; Les polymères HASE décrits ci-dessus peuvent être synthétisés par le même procédé que pour les polymères ASE. Le détail d'une voie de synthèse des polymères HASE-H et HASE-F est détaillée à l'exemple 5. De façon particulièrement avantageuse, les 20 polymères modificateurs ou adaptateurs de rhéologie sont choisis parmi les polymères : - ASE-H ; - ASE-F ; - HASE-H-RH4 ; 25 - HASE-H-RH6 ; - HASE-H-RH8 ; - HASE-F-RH4 ; - HASE-F-RH6 ; - HASE-F-RH8 ; 30 - HASE-F-RF4 ; - HASE-F-RF6 ; ou - HASE-F-RF8. Exemple 1 : Synthèse des microparticules de silice de 292 nm et de 448 nm La synthèse des microparticules de silice est réalisée suivant la méthode de Stôber. Cette méthode sol- gel consiste à hydrolyser et condenser le tetraéthylorthosilicate (TEOS) dans un mélange d'alcool, d'eau et d'ammoniaque. Le schéma de synthèse des microparticules de silice par le procédé Stôber est illustré à la figure 2a. Le rapport eau/ammoniaque (H20/NH3) va contrôler la taille des particules. L'eau va hydrolyser les particules tandis que l'ammoniaque va les stabiliser dans le milieu. Les rapports H20/NH3 employés sont de 3,82 et de 2,57 pour la silice de 448 et 292 nm, respectivement. La première réaction consiste à hydrolyser un groupement - 0Et en -OH, puis dans une deuxième réaction la condensation va avoir lieu pour former les microparticules de silice. L'acide silicique est produit durant l'hydrolyse et quand sa concentration est au-dessus de sa solubilité dans l'éthanol, il croît (nucléation) de façon homogène et forme des particules de silice de taille submicronique. Cette méthode est utilisée pour la préparation de particules de silice pures. L'incorporation de composés est possible par cocondensation du TEOS avec un silane (ex : 3- aminopropyltriethoxysilane (APTES) qui est une amine réactive contenant du silane) après l'étape d'hydrolyse. Le diamètre des particules peut être inférieur ou égal à 10 nm et peut aller jusqu'à environ 1 pm de diamètre. Elles sont généralement non uniformes dans la taille. Donc, des filtrations et séparations supplémentaires sont requises pour isoler les fractions de différentes tailles. Le contrôle du diamètre des particules peut s'effectuer par la température de réaction et le rapport eau/ammoniaque dans la réaction. Le mode opératoire utilisé permet de réaliser des 5 silices, de tailles contrôlées, fonctionnalisées par du GPTMS (3-glycidyloxypropyltrimethoxysilane). Pour cet exemple, les silices ont été fonctionnalisées par un groupement amine introduit grâce au (3-aminopropyl)triméthoxysilane (AMS)), comme cela est 10 illustré à la figure 2b. Une fonctionnalisation grâce par exemple aux composés ((aminomethyl)triethoxysilane, (aminomethyl) triméthoxysilane), ((5-aminopentyl)tri-ethoxysilane ou (5-amino-pentyl)triméthoxysilane) était également 15 envisageable. Exemple 2 : fonctionnalisation de nanoparticules de silice : Des nanoparticules commerciales de silice 20 pyrogénées de 14 nm ont été fonctionnalisées par du (3- aminopropyl)triéthoxysilane dans du toluène anhydre avec un ratio silice/aminosilane de 10/1, comme cela est illustré à la figure 3. L'aminosilane va réagir par réaction de 25 condensation avec la silice fonctionnalisée par les groupements -OH. Pour cette expérience, il est important de travailler en milieu anhydre afin que l'aminosilane ne soit pas hydrolysé, ce qui provoquerait la condensation 30 entre les groupements Si-OH hydrolysés et des nanoparticules de tailles différentes seraient obtenues. Après élimination du toluène par centrifugation et lavages à l'éthanol, les nanoparticules sont stockées en solution aqueuse afin d'éviter toute contamination par 35 voie respiratoire. Exemple 3 : synthèse de nanoparticules de titane : Des nanoparticules de titane ont été obtenues par fonctionnalisation de nanoparticules commerciales de 5 forme anatase (du fait de leur propriété photocatalytique). Les nanoparticules de dioxyde de titane peuvent par exemple être fonctionnalisées par des alkoxysilanes (formation de liaisons Ti-O-Si) ou par des composés phosphorés (formation de liaisons Ti-O-P). 10 Les composés phosphorés, comme l'acide phosphonique ou les phosphonates par exemples, sont connus pour former de fortes liaisons avec les oxydes métalliques et n'ont pas tendance à se condenser comme les alkoxysilanes. Pour l'obtention des nanoparticules de titane, le même procédé 15 de fonctionnalisation que celui décrit précédemment à l'exemple 2 pour les nanoparticules de silice a été utilisé. Exemple 4 : Synthèse des polymères ASE : 20 Comme cela est illustré à la figure 4, Les polymères ASE (ASE-H ou ASE-F) peuvent par exemple être constitués d'acide méthacrylique (AM), d'acrylate d'éthyle (AE) et/ou de méthacrylate de 2,2,2- trifluoroéthyle (MTFE). 25 Ces polymères peuvent être synthétisés par polymérisation en émulsion avec du dodécyl sulfate de sodium (SDS) comme tensioactif et de l'acétone comme cosolvant. Deux polymères ont été synthétisés : ASE-H et ASE-F. 30 La synthèse d'un polymère avant le greffage des micro- ou nanoparticules permet de changer la chaine du polymère selon l'application ou les propriétés voulues pour le micro- ou nanocomposite. L'introduction d'un monomère fluoré a une 35 conséquence sur la stabilité de l'émulsion durant la polymérisation et une augmentation du phénomène de coagulation a été observée quand la longueur et la quantité de monomères fluorés augmente, induisant une diminution dans les rendements de conversion. Afin de stabiliser le système, 1% en masse d'acétone est utilisé comme co-solvant. Ce solvant est connu pour solubiliser les monomères fluorés dans les émulsions. Des rendements de 88 et 51% pour les polymères ASE-H et ASE-F ont été obtenus après purification par dialyse (4 000-6 000 Da). D'après le tableau 1 ci-dessous, il apparait que la quantité d'acide méthacrylique (AM) augmente significativement lors de l'ajout du monomère fluoré. Ceci est probablement dû à la moins bonne intégration du MTFE durant le processus d'émulsion. Ceci peut être confirmé par la diminution du rendement du copolymère (51%). Tableau 1 : Composition de polymères ASE-H et ASE-F déterminé par RMN1H : Résonance No. de Intensité Comp 5H (ppm) 5F (ppm) proton (%mol.) (nominal) ASE-H AM 1 1000 17,8 12,3 AE 2 4620,6 82,2 4,01 - MTFE 0 0 0 - _ ASE-F AM 1 1000 55,9 12,41 - AE 2 179,8 10,0 3,96 - MTFE 2 610,5 34,1 - 4,62 Dans le tableau 1 ci-dessus, AM concerne la résonance du proton de l'acide carboxylique, AE concerne la résonance assignée au proton méthylène de l'ester éthylique et MTFE concerne la résonance du proton méthylène de l'ester trifluoroéthylène. L'intensité de la résonance d'AM est normalisée à 1 000 dans chaque cas et les intensités sont normalisées en fonction du nombre de protons nominal apportés par la résonance. Exemple 5 : Synthèse des polymères HASE : Comme cela est illustré à la figure 5, les polymères HASE sont synthétisés par le même procédé que pour les polymères ASE. Ils sont constitués d'acide méthacrylique (AM), d'acrylate d'éthyle (AE) et/ou de méthacrylate de 2,2,2-trifluoroéthyle (MTFE) et par un macromère hydrocarboné ou fluoré. Selon la figure 5, HASE-X-RXn sera le nom de référence du polymère synthétisé. X correspond à la lettre H si le monomère d'acrylate d'éthyle est employé. X correspond à la lettre F (HASE-F-RXn) si c'est le monomère fluoré qui est employé. RXn varie en fonction du type de chaine 20 hydrocarbonée (HASE-X-RHn) ou fluorocarbonée (HASE-X-RFn) et n varie en fonction du nombre de carbone au sein du macromère. Les macromères (MHn ou MFn) n'étant pas des produits commerciaux, ils ont été synthétisés par 25 réaction d'estérification d'un monométhylméthacrylate polyéthylène glycol sur un composé acide carboxylique hydrocarboné ou fluorocarboné, comme cela est illustré à la figure 6. La réaction a été catalysée par l'utilisation d'un 30 agent de couplage, le N,N'-dicyclohexylcarbodiimide (DCC) en présence de N,N'-diméthylamino pyridine (DMAP). Les composés synthétisés sont obtenus avec différents rendements et sont caractérisés par infrarouge et RMN. Les composés synthétisés sont listés dans le 35 tableau 2 ci-dessous. Le nombre de monomères PEG, noté m dans la figure 6, est déterminé par l'intégration des signaux en RMN1H dans les domaines de déplacements chimiques de 4,39-4,21 ppm (multiplet) et 3,76-3,64 ppm (multiplet). Le monométhylméthacrylate polyéthylène glycol de départ utilisé étant commercial et polydisperse, la colonne chromatographique a permis de séparer les différents monomères. Les rendements des monomères qui ont été utilisés dans la synthèse des polymères sont donnés dans le tableau 2. Tableau 2 : Récapitulatif des chaines employées, de la référence des macromères et des rendements de réactions : Chaine Référence du Nombre m dans Rendement (%) macromère le macromère (MXn) (déterminé par RMN1H) C4H9 MH4 7 11 06H13 MH6 7 23 08H17 MH8 9 24 04F9 MF4 5 27 C6F13 MF6 7 63 08F17 MF8 7 55 Les polymères HASE ont ensuite été synthétisés selon le même procédé de polymérisation en émulsion que les polymères ASE. Ces polymères sont donc synthétisés par polymérisation en émulsion avec du dodécyl sulfate de sodium (SDS) comme tensioactif et de l'acétone comme cosolvant. Deux polymères ont été synthétisés : HASE-H et HASE-F. La composition du milieu de la polymérisation est donnée dans le tableau 3. Le macromère a été introduit à 0,5% en masse. Tableau 3 : Composition en masse des polymères : Composé (%masse) HASE -X -RXn AM 8,25 AE ou MTFE 10,9 MXn 0,5 SDS 1,42 K2S208 0,035 Acétone 1 Eau 77,9 A la fin de la polymérisation les polymères obtenus, dans des rendements allant de 52 à 81%, sont purifiés par dialyse (4 000-6 000 Da) puis caractérisés par IR, RMN1H et 19F. Les polymères synthétisés ainsi que la composition molaire calculée par RMN1H sont répertoriés dans le tableau 4 ci-dessous : Tableau 4 : Récapitulatif des principaux polymères 10 synthétisés et de leur composition molaire déterminée par RMN1H : Résonance No. de protons (nominal) Intensité Comp (% mol.) HASE-H-RH4 AM 1 1 000 8,5 AE 2 1 071,9 9,1 MH4 24 9 694,9 82,4 Résonance No. de protons Intensité Comp (% mol.) HASE-H-RH6 AM 1 1 000 64,7 AE 2 492 31,9 MH6 24 52,9 3,4 Résonance No. de protons Intensité Comp (% mol.) HASE-H-RH8 AM 1 1 000 51,4 AE 2 921,4 47,3 MH8 32 24,6 1,3 Résonance No. de protons Intensité Comp (% mol.) HASE-F-RH4 AM 1 1 000 78,9 MTFE 2 0 0 MH4 24 266,7 21,1 Résonance No. de protons Intensité Comp (% mol.) HASE-F-RH6 AM 1 1 000 63,1 MTFE 2 482,5 30,5 MH6 24 100,9 6,4 Résonance No. de protons Intensité Comp (% mol.) HASE-F-RH8 AM 1 1 000 69,0 MTFE 2 400,1 27,6 MH8 32 49,4 3,4 HASE-F-RF4 AM 1 1 000 61,4 MTFE 2 41,6 2,6 MF4 16 586,5 36,0 HASE-F-RF6 AM 1 1 000 16,0 MTFE 2 4 227,6 67,4 MF6 24 1 041,5 16,6 HASE-F-RF8 AM 1 1 000 78,2 MTFE 2 236,8 18,5 MF8 24 42,5 3,3 Dans le tableau 4 ci-dessus, AM concerne la résonance du proton de l'acide carboxylique, AE concerne la résonance assignée au proton méthylène de l'ester 5 éthylique, MTFE concerne la résonance du proton méthylène de l'ester trifluoroéthylène et MHn concerne la résonance des protons des motifs éthoxylés excepté les quatre protons en alpha des deux esters. L'intensité de la résonance d'AN est normalisée à 1 000 dans chaque cas et 10 les intensités sont normalisées en fonction du nombre de protons nominal apportés parla résonance. Aussi, le tableau 4 ci-dessus suggère que le macromère MH4 s'incorpore au sein du polymère de manière plus importante que les autres. 15 La comparaison des différentes familles de polymères, HASE-H-RHn, HASE-F-RHn et HASE-F-RFn, permet d'observer que, lorsque la longueur de la chaine hydrocarbonée ou fluorocarbonée constituant le macromère augmente, le taux d'incorporation du macromère au sein du 20 polymère diminue. Pour ce qui concerne les monomères AM, AS et MTFE aucune variation linéaire du taux d'incorporation en fonction du type de macromères et de la longueur de la chaîne n'est observée. L'analyse par DSC a permis de 5 déterminer la (les) température(s) de transition vitreuse des polymères et l'analyse par CES la masse des polymères ainsi que leur indice de polydispersité. Deux polymères HASE ont été caractérisés par CES et les résultats sont montrés dans le tableau 5 ci-dessous avec les rendements 10 des polymérisations. Tableau 5 : Polymère Mw (g.mo1-1) Mw/Mn Tg (°C) Rendement (%) HASE-H-RH8 1 162 632 4,48 54 64 HASE-F-RF8 593 115 1,75 63 70 Les différences de masse molaire entre les polymères hydrocarbonés et fluorocarbonés peuvent 15 s'expliquer par le fait que l'introduction de chaines fluorées entraine la déstabilisation du milieu lors du processus de polymérisation ce qui apporte la création de chaines polymériques plus courtes. 20 Exemple 6 : sélection du polymère préféré et modification dudit polymère en vue de l'optimiser : a. Sélection du polymère préféré : Les différents polymères synthétisés ont subi différentes analyses (rhéologiques, par diffusion 25 dynamique de la lumière, ainsi que des analyses par goniométrie. Pour la réalisation des analyses par goniométrie, des solutions de polymères ont été étalées sur une surface modèle. 2,5 mg de chacun des polymères a été déposé sur une plaque de verre sur environ 2-3 cm2 puis l'eau a été évaporée à l'air libre. Des gouttes d'huile d'olive ont été déposées sur les surfaces, ce qui a permis de déterminer les propriétés d'oléophilie/ oléophobie de chaque polymère. Trois gouttes de liquide sonde de 3 pL ont été déposées afin de faire une moyenne. Les résultats de cette analyses sont repris à la figure 7 qui illustre les angles de contact à l'huile d'olive sur les polymères préalablement déposés sur une plaque de verre. L'huile d'olive a été choisie car ce liquide possède une tension superficielle proche des agents toxiques utilisés pour l'étude (y - 32 mN/m à 20°C) L'eau n'a pas été utilisée car le polymère étant soluble dans l'eau, le film serait' solubilisé et l'angle de contact obtenu serait peu significatif. Comme illustré à la figure 7, excepté pour HASE-HRH6, dès l'insertion d'un monomère ou d'une chaine fluorocarbonée, la valeur de l'angle de contact croît. Ceci se remarque surtout avec le polymère HASE-F-RF8 et son homologue hydrocarboné qui possède un angle de contact de 66° contre 25°, respectivement. Cette valeur est aussi dépendante de la longueur de la chaine fluorocarbonée comme il peut être constaté par une augmentation de 10 à 15° lorsque la chaine C8F17 est introduite comparé aux chaînes C4F8 et C6F13. Aussi, par rapport au verre seul, une très faible quantité de polymère permet d'augmenter l'angle de contact à l'huile d'olive. On peut ainsi déduire que le polymère HASE-F-RF8 est celui qui présente le meilleur angle de contact (0 -- 66°) comparé aux autres polymères. Compte tenu des différentes analyses réalisées, par regroupement des études rhéologiques et goniométrique, il a pu être mis en évidence que le polymère le plus visqueux à l'état initial est celui qui possède le meilleur angle de contact à l'huile d'olive, c'est-à-dire le polymère HASE-F-RF8. Pour une application comme topique protecteur, cette dernière particularité est très importante car le toxique n'adhérerait pas, ou très peu, à la surface du topique. Dès lors, le polymère HASE-F-RF8 a été choisi comme polymère préféré pour la suite des expériences. Le polymère HASE-H-RH8 a également été étudié afin de réaliser certaines analyses et pour une comparaison avec son homologue fluorocarboné HASE-F-RF8. b. Modification du polymère préféré : Le polymère HASE-F-RF8 avec un taux molaire de macromères de 3,3% ayant montré des propriétés de surface (en dépôt) et rhéologiques intéressantes, la quantité de 15 macromères MF8 a été augmentée pour accroître la quantité de chaîne fluorée dans le milieu. Pour cela deux autres polymères ont été synthétisés : l'un à 13,5% et l'autre à 45,9% molaire de macromères. La voie de synthèse est la polymérisation en émulsion ; la quantité de monomères 20 introduite est donnée dans le tableau 6 ci-dessous : Tableau 6 : Composition en masse des monomères introduits lors de la polymérisation Composé (%masse) HASE-F-RF8 HASE-F-RF8 (13,5%) (45,9%) AM 6,75 8,25 MTFE 9,9 10,9 MF8 3 0,5 SDS 1,42 1,42 K2S208 0,035 0,035 Acétone 1 1 Eau 77,895 77,895 La composition molaire des monomères constituants les polymères, déduite par RMN1H, est donnée dans le tableau 7 ci-dessous : Tableau 7 : Résonance No. de protons (nominal) Intensité Comp (% mol.) HASE-F-RF8 (13,5%) AM 1 1 000 41,9 MTFE 2 1 061 44,5 MF8 24 322,5 13,5 Résonance No. de protons Intensité Comp (% mol.) HASE-F-RF8 (45,9%) AM 1 1 000 33,8 MTFE 2 600,6 20,3 MF8 24 1 361,8 45,9 Les analyses de goniométrie réalisées pour ces polymères HASE-F-RF8 (13,5% molaire de macromères) et HASE-F-RF8 (45,9% molaire de macromères), qui sont illustrées à la figure 8, montrent que l'augmentation du taux de macromères ne change pas l'angle de contact pour 2,5 mg de polymères déposé. En revanche, l'augmentation du taux de macromères de 3,3% à 13,5% molaire fait augmenter la viscosité sur toute la gamme de gradient de vitesse, comme cela est illustré à la figure 9 qui présente les courbes d'écoulements pour les polymères HASE-F-RF8 (3,3%), (13,5%) et (45,9%). Cependant, le comportement du copolymère avec 45,9% molaire de macromères montre qu'il existe une valeur 20 seuil à partir de laquelle la quantité de macromères n'améliore plus les propriétés rhéologiques. Exemple 7 : Greffage des micro- ou nanoparticules de silice aux polymères : 25 Le greffage polymère/nanoparticules a été réalisé par une réaction d'amidation dans des conditions douces. Le rapport EDC/NHS (en mole) utilisé a été de [1:0,07]. Le rapport polymère/micro- ou nanoparticules a été calculé par le nombre d'équivalents de fonctions acides portées par le polymère en fonction du nombre d'équivalents de fonctions amines portées par les micro- ou nanoparticules (pour 1 équivalent de fonctions acides contenus dans le polymère, 1 équivalent de fonctions amines a été introduit). A la fin de la réaction, le milieu réactionnel est purifié par dialyse puis centrifugé à 3 300 tr/min. Les couplages réalisés dans cette étude sont résumés dans le tableau 8 ci-dessous. Tableau 8 : Récapitulatif des couplages polymères/silice (1 équivalent de silice) : Polymère (1 eq) Si-448(1 eq) Si-292(1 eq) Si-22 (1 eq) ASE-H X X X ASE-F X X X HASE-H-RH8 (1,3%) - - X HASE-F-RF8 (3,3%) - X X Les polymères utilisés pour les greffages sont ASE- H, ASE-F, HASE-H-RH8 (1,3% molaire de macromères) et HASE-F-RF8 (3,3% molaire de macromères). Les polymères ASE-H et ASE-F permettent de construire le modèle et de les comparer aux polymères 20 HASE. Le polymère HASE-F-RF8 (3,3% molaire de macromères) a été choisi pour ses meilleures propriétés rhéologiques et oléophobique et l'utilisation de son homologue carboné permet de comparer les propriétés de dispersion des 25 nanoparticules, en fonction de la chaine hydrocarbonée ou fluorocarbonée, en milieu aqueux ou sur support. Les composés de greffage sont notés : ASE-H/Si-22 (1 eq) où ASE-H représente le polymère employé, Si-22 le type de nanoparticule ainsi que la taille et (1 eq) le nombre de fonctions amines par rapport au nombre de fonctions acides. Exemple 8 : Analyses des composés polymères/silice (1 équivalent) : L'analyse de la dispersion des micro- ou nanoparticules lors d'un dépôt sur un support permet de discriminer certains composés ou nanoparticules en fonction de l'homogénéité ou de l'inhomogénéité de la dispersion. Pour cela, des films des composés ont été réalisés en déposant 100 pL du surnageant en milieu neutre sur une plaque de verre puis l'eau a été évaporée dans un dessiccateur à pression atmosphérique. D'après les images de topographies, reprises à la figure 10, par rapport à la taille de la silice pour les composés ASE-H et ASE-F, plus celle-ci diminue, moins il y a d'agrégations. Les dépôts des composés avec le polymère ASE-F montrent peu d'agrégations et les nanoparticules ou particules sont dispersées de manière homogène contrairement aux composés avec le polymère ASE-H qui présentent de nombreuses zones d'agrégations. Le composé ASE-F/Si-22 est celui ayant le dépôt où les nanoparticules sont les mieux dispersées. A la vue des résultats détaillés ci-dessus, il apparait que les micro- ou nanoparticules les plus préférées sont les nanoparticules de silice de 22 nm car : - la quantité de polymère au sein du milieu doit 30 avantageusement être élevée pour permettre une protection barrière, ce qui est moins le cas pour la silice de 448 nm où peu de polymères y est greffé ; - afin d'obtenir une bonne efficacité protectrice de la part des nanoparticules, elles doivent être dispersées de manière homogène au sein du polymère. Ceci a été le mieux observé pour la silice de 22 nm. Aussi, il est supposé que du fait de leur taille et de leur fonctionnalisation de surface, la quantité par cm2 de nanoparticules de 22 nm sera plus importante que les particules de 448 et 292 nm. Ceci permettant par exemple une plus grande adsorption d'agent toxique par l'actif. Exemple 9 : Introduction des composés polymères/ nanoparticules dans des formulations cosmétique de type crème et gel a. Formulation dans une crème : Les composés ont été introduits dans la crème BariedermTechTm commercialisée par la société UriageTM. Les produits ont été concentrés puis introduits dans la crème à froid à 10% en masse et à pH - 9. Le pH choisi est relativement élevé par rapport au pH de la peau (pH 5) et il est important de ne pas l'agresser par une crème basique (risque de dommages sur la peau) mais les composés choisis ont les meilleures propriétés vers pH = 9. Les composés testés formulés dans ces crèmes ont été HASE-F-RF8 (3,3% molaire de macromères)/Si (0,3 25 eq) ; HASE-F-RF8 (13,5% molaire de macromères)/Si (0,3 eq) ; HASE-F-RF8 (3,3% molaire de macromères)/Ti02 (0,3 eq) b. Formulation dans un gel : Deux types de gels ont été synthétisés, un gel 30 hydrophile et un gel hydrophobe. Les formulations des gels sont détaillées dans le tableau 9 ci-dessous : Tableau 9 : Gel hydrophile Gel hydrophobe Composé Gel Composé Gel (%massique) (%massique) Eau 67,80 HASE-F-RF8 (13,5%) 1 CarbopolTM 0,70 Polymère/ 2,4 m Ultrez 10 nanoparticules Et0H (96%) 30,00 Eau 59,6 TEA (99%) ( 1,40 Et0H (96%) 25 50% en sol.) Polymère/ 0,10 TEA (99 %) (50% en 2 nanoparticules sol.) - _ FomblinTM 10 Le FomblinTM est un perfluoropolyéther (huile perfluorée) qui joue deux rôles. Le premier est d'augmenter l'hydrophobie et l'oléophobie du milieu et le 5 second est de fluidifier le gel. Cette seconde propriété a été très utile car à fort taux de polymères, le gel présente un aspect élastique et ne peut être correctement étalé. La formule présentée dans le tableau 9 ci-dessus est celle qui permet d'obtenir un gel visqueux avec un 10 bon étalement sur la peau et un pH compris entre 7,30 et 7,50. Exemple 10 : Test d'efficacité du produit pur 15 Le but de cette expérience est de déterminer le potentiel protecteur d'un topique protecteur selon l'invention par une cinétique de pénétration sur des membranes semi-perméables, vis-à-vis de composés organophosphorés tel que le 0-éthy1-0-(nitro-4- 20 phenyl)phosphonate d'éthyle (paraoxon ou PDX). Tests sur membrane synthétique : La membrane synthétique utilisée est une membrane en silicone (polydiméthylsiloxane) d'une épaisseur de 400 ± 100 pm commercialisée par la société Samco Silicone Products (Nuneaton, UK). La membrane est découpée sous forme de disques d'environ 10 cm2. Le test de perméation a été réalisé en cellules de diffusion statiques de type Frantz en verre (cellules fabriquées par un verrier : Laboratoires VERRE LABO-MULA, Corbas, France). Le milieu récepteur est 10 rempli de solution « Hank's Balance Salt Solution » (HBSS). Tableau 11 : Répartition des membranes par rapport aux produits. Produits Nombre de membranes Témoin (non traitées) 3 HASE-F-RF8 (13,5%) 4 HASE-F-RF8 (13,5%)/Si 4 15 Traitement : Le topique protecteur selon l'invention est appliquée à raison de 5 mg/cm2, répartie à l'aide d'une spatule en silicone souple. La membrane est ensuite déposée sur le compartiment 20 récepteur. Un joint en TeflonTm est ajouté sur la membrane puis la cellule est fermée par le compartiment donneur ce qui laisse une surface d'exposition de la membrane de 1,13 cm2. Lorsque la cellule est fermée, elle est mise sur un porte cellule disposée dans un bain marie, puis 25 une vis est ajoutée afin de permettre un bon contact entre la membrane et le milieu récepteur. Enfin la membrane et le gel sont équilibrés à la température durant 20 min. Le bain-marie est réglé à 38°C afin d'obtenir une température de 32°C ± 1°C à la surface des 30 membranes. Le toxique est déposé au centre de la membrane sous forme de goutte. La quantité de paraoxon (PDX)déposée est de 5 mg/cm2 soit de 4,9pL. Des prélèvements de 400 pL sont effectués dans le coude de prélèvement toutes les 1h30 min pour le PDX. Une fois les prélèvements réalisés, un volume identique d'HBSS est ajouté afin de garder constante la quantité de milieu récepteur. Tous les prélèvements sont conservés au congélateur à -20°C. Dosage de la quantité de PDX dans les milieux récepteurs : La méthode employée est un dosage enzymatique du toxique. Cette méthode de dosage est une méthode indirecte qui permet de doser l'activité d'une enzyme en présence de paraoxon (PDX). La concentration de paraoxon dans le prélèvement est déterminée d'après une gamme de concentration bien définie et est proportionnelle au degré d'inhibition de l'enzyme (la butyrylcholinestérase) qui a été ajoutée en quantité connue dans chaque prélèvement. Les résultats sont présentés dans la figure 11 où apparaît l'évaluation du produit vis-à-vis de la pénétration transmembranaire du paraoxon. %Q0 représente 25 le pourcentage de dose absorbée de paraoxon. On constate que la pénétration transmembranaire du paraoxon est ralentie et diminuée légèrement lorsque la membrane est prétraitée avec le polymère HASE-F-RF8 (13,5% molaire de macromères) mais fortement avec le 30 composé HASE-F-RF8 (13,5% molaire de macromères)/Si. Pour comparer les différents produits entre eux, un test statistique de Kruskal-Wallis non-paramétrique qui compare les variances de plus de deux échantillons indépendants à t = 6h, suivi d'un test de Dunn qui permet 35 la comparaison d'un échantillon avec un autre, ont permis de tirer les conclusions sur l'effet protecteur des composés. Le polymère n'a pas un effet protecteur significatif, par contre le composé polymère/silice a un effet protecteur significatif vis-à-vis de la membrane. Ceci met en avant l'effet protecteur du composé polymère fluorocarboné/ micro- ou nanoparticules synthétisé sur la pénétration transmembranaire du PDX. Exemple 11 : Ecotoxicité des composés selon l'invention : Le but a donc été de déterminer l'impact écotoxicologique des nanoparticules de silice fonctionnalisées (de 448, 292 et 22 nm, notées respectivement dans cette étude : 400, 300 et 22 nm) ou pure (14 nm) ainsi que du composé de greffage HASE-H-RH8 (1,3% molaire de macromères)/Si (0,3eq). Quatre tests d'organismes ont été choisis pour leur sensibilité, leur représentativité de l'écosystème et le niveau trophique (position d'un organisme qu'il occupe au sein de la chaîne alimentaire) : Chlorella vulgaris (SAPS) et Phaeodactylum tricornutum algae (eau douce et eau de mer), Daphnia Magna micro-crustacean (écosystème aquatique), et des graines de Linum usitatissimum (écosystème terrestre). Ces tests ont été réalisés dans des conditions in vitro afin d'étudier les changements des organismes testés après incubation en contact avec les produits chimiques et pour déterminer le sort des produits chimiques après le contact avec les organismes biologiques. Les résultats sont schématisés aux figures 12, 13 et 14 La figure 12 représente les mesures de la EC50 pour Daphnia magna de suspensions d'eau. La figure 13 représente les mesures de la EC50 de Phaeodactylum tricornutum et Chlorella vulgaris (SAPS) de suspensions d'eau des nanoparticules de silice pures (Si02-14) et fonctionnalisées (Si02-22; -300 et -400). La figure 14 représente les mesures de la EC50 de Daphnia magna et Phaeodactylum tricornutum de suspensions d'eau du polymère HASE-H-RH8 (1,3% molaire de macromères) (polymère HASE) et du composé HASE-H-RH8 (1,3% molaire de macromères)/Si (0,3 eq) (composé greffé selon l'invention). Ces différents tests de toxicité avec Daphnia magna, Phaeodactylum tricornutum et Chlorella vulgaris (SAPS) mettent en évidence, que la toxicité des nanoparticules diminue lorsque la taille des composés augmente. Ces tests montrent également que la fonctionnalisation des particules de silice de 14 nm par le composé amine-silane (silice de 22 nm) entraine une diminution de la toxicité. De même, le polymère seul et le composé greffé 20 selon l'invention ont montré une toxicité plus faible que les nanoparticules de 22 nm. Le quatrième test, avec Linum usitatissimum, est un test de germination de graines qui permet par comparaison de la taille de germination (méthode de mesure) par 25 rapport au témoin (un toxique de référence : le K2Cr207) de déduire la toxicité ou non du composé étudié. Les tests réalisés n'ont pas montré de différence de toxicité entre le polymère seul (HASE-H-RH8 (1,3% molaire de macromères) (polymère HASE)) et le composé greffé (HASE- 30 H-RH8 (1,3% molaire de macromères)/Si (0,3 eq)) selon l'invention. Toutefois, une différence notable entre ces deux composés (polymère seul et composé greffé) et le témoin a pu être observée. La comparaison des nanoparticules de silice de 22 nm avec le composé greffé a mis en évidence que le composé greffé selon l'invention était significativement moins toxique. Pour ces expériences le composé greffé est ajouté à différentes concentrations 5 dans les graines (0,01 mg/L, 0,1 mg/L, 1 mg/L, 10 mg/L et 100 mg/L). Ceci permettant de déterminer la concentration à partir de laquelle le composé est toxique. Compte tenu des expériences d'écotoxicité décrites ci-dessus, il apparait que le polymère HASE-H-RH8 (1,3% 10 molaire de macromères) est le moins toxique des composés testés. En outre, le greffage de nanoparticules avec ce polymère permet de diminuer d'avantage la toxicité, en comparaison avec aux nanoparticules fonctionnalisées de 15 22 nm et non fonctionnalisées de 14 nm. Ces résultats démontrent que les composés selon l'invention présentent une toxicité réduite en comparaison aux autres produits testés. 20 Exemple 12 : Exemple de composés selon l'invention : La figure 15 représente un schéma général de composés selon l'invention permettant d'obtenir une protection nouvelle technologie. Dans le schéma de cette 25 figure 15 : - les groupements R1 correspondent par exemple à des atomes d'hydrogène ou à des groupement alkyles ayant de 1 à 4 atomes de carbone ; - les groupements R2 correspondent à des groupements 30 CnX2n+1 OÙ X représente un atome d'hydrogène ou de fluor et n est compris entre 1 et 9 ; - les groupements R3 correspondent à une chaine hydrocarbonée ou fluorocarbonnée CnX2n+1 dans laquelle X représente un atome d'hydrogène ou de fluor et n est 35 compris entre 4 et 8 ; - p est compris entre 5 et 10 ; - a, a', a", a"' b, b', b", c, c et c", identiques ou différents, sont des nombres entiers, supérieurs à 1 ; et - les billes ou cercles représentent des micro- ou nanoparticules d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (Zn0), présentant un 10 diamètre nominal compris entre 1 et 1500 nm. Exemple 13 : Etude de la dispersion des micro- ou nanoparticules au sein du milieu et optimisation des composés selon l'invention : 15 La dispersion des nanoparticules étant obtenue à priori par la quantité de fonctions acides carboxyliques présentes dans le milieu, le Demandeur s'est intéressé à diminuer le nombre d'équivalent de silice. La quantité de 20 nanoparticules greffées sera moins importante et le nombre de fonctions acides carboxyliques libres sera plus élevé afin de contrôler la dispersion des nanoparticules. L'étude sur la diminution du nombre d'équivalents de silice s'est portée sur le polymère HASE-F-RF8 (3,3% 25 molaire de macromères) couplé avec de la silice de 22 nm à 0,8 ; 0,3 ; 0,1 ; 0,05 et 0,01 équivalent de silice (nombre d'équivalent de fonctions amines portées par la silice par rapport au nombre d'équivalent de fonctions acides portées par le polymère) et la quantité d'EDC a 30 été divisée par deux par rapport au nombre d'équivalent de silice en vue de limiter le taux de greffage de fonctions acides mais aussi afin d'avoir des fonctions acides carboxyliques libres en solution permettant la dispersion des nanoparticules en milieu basique par des interactions ioniques. Le rapport EDC/NHS utilisé est de [1:0,07]. Le demandeur a ensuite déterminé le nombre d'équivalent pour lequel la silice est le mieux dispersée et a observé si les propriétés de mouillabilité étaient différentes. Une étude par AFM et par goniométrie a donc été réalisée a. Topographies des films en milieu neutre des composés HASE-F-RF8 (3,3%)/S1-22 à 1 ; 0,3 ; 0,1 ; 0,05 et 0,01 équivalent : D'après les images de topographie illustrées à la figure 16, on remarque que le dépôt à 1 équivalent contient beaucoup d'agrégats à la différence des quatre autres dépôts. Concernant les dépôts des formulations à 0,1 et 0,05 équivalent, la répartition des nanoparticules au sein de ces derniers est faible. Pour les dépôts des formulations à 0,3 et 0,01 équivalent, on observe une bonne dispersion des nanoparticules en plus d'une faible agrégation. Ces formulations seraient les meilleures équivalents pour la dispersion des nanoparticules. b. Caractérisation par goniométrie : Comme cela est illustré à la figure 17, ces cinq dépôts ont aussi été caractérisés par goniométrie (en utilisant l'eau (pour hydrophilie/hydrophobie) et l'huile d'olive (pour l'oléophilie/l'oléophobie et possédant une tension superficielle proche de celle de l'agent chimique VX). D'après la figure 17, on peut conclure que lorsque l'on diminue le nombre d'équivalent de silice de 1 à 0,05 équivalent, l'angle de contact avec l'eau augmente de 30° jusqu'à environ 70°, puis diminue à 60° pour 0,01 équivalent. Toutefois, ces valeurs ne sont pas constantes et 35 comme le montre l'histogramme, à 0,1 et 0,05 équivalent, après une minute l'angle de contact diminue vers 30° (valeur de l'angle de contact pour 1 équivalent). Ceci s'expliquant par la solubilisation du polymère en milieu aqueux. Par contre, pour le composé à 0,3 équivalent la 5 valeur de l'angle (environ 500) reste constante même après une minute. L'analyse avec l'huile d'olive permet de montrer que la diminution du nombre d'équivalent n'a pas d'influence sur la valeur de l'angle de contact, dont celle-ci se situe vers 25° pour tous les dépôts. Les 10 angles de contact avec l'huile d'olive restent constants après une minute. En comparant les images de topographies obtenues par AFM et les valeurs d'angles de contact obtenues par goniométrie, le couplage avec un nombre d'équivalent de 15 nanoparticules de 0,3 équivalent a montré les meilleurs résultats de dispersion et d'oléophobie. REVENDICATIONS1. Composé formé par des micro- ou nanoparticules fonctionnalisées associées de façon covalente à des polymères modificateurs de rhéologie, caractérisé en ce que : les micro- ou nanoparticules fonctionnalisées sont des micro- ou nanoparticules fonctionnalisées d'oxyde inorganique ou métallique notamment d'oxyde d'aluminium (A1203), d'oxyde de cuivre (Cu0), d'oxyde de fer (Fe304 ou y-Fe203), d'oxyde de magnésium (MgO), de silice (Si02), de dioxyde de titane (Ti02) ou d'oxyde de zinc (Zn0), présentant un diamètre nominal compris entre 1 et 1500 nm ; les polymères modificateurs ou adaptateurs de rhéologie sont choisis parmi des polymères non- associatifs ou des polymères associatifs. 2. Composé selon la revendication 1, caractérisé en ce que les micro- ou nanoparticules sont des micro- ou 20 nanoparticules fonctionnalisées amines d'oxyde inorganique ou métallique notamment d'oxyde d'aluminium (A1203), d'oxyde de cuivre (Cu0), d'oxyde de fer (Fe304 OU y-Fe203), d'oxyde de magnésium (MgO), de silice (5i02), de dioxyde de titane (Ti02) ou d'oxyde de zinc (Zn0). 25 3. Composé selon la revendication 2, caractérisé en ce que les micro- ou nanoparticules fonctionnalisées amines sont des micro- ou nanoparticules fonctionnalisées amines de silice (5i02) ou de dioxyde de titane (Ti02). 30 4. Composé selon l'une des revendications 1, 2 ou 3, caractérisé en ce que les micro- ou nanoparticules fonctionnalisées amine présentent un taux de fonctions amines compris entre 0,1 et 10 meq/g de micro- ou nanoparticules. 5. Composé selon l'une des revendications 3 ou 4, caractérisé en ce que les micro- ou nanoparticules fonctionnalisées amines de silice (Si02) ou de dioxyde de titane (Ti02) sont des nanoparticules dont le diamètre nominal est respectivement compris entre 5 et 500 nm et entre 1 et 300 nm. 6. Composé selon l'une des revendications précédentes, caractérisée en ce que les polymères modificateurs ou adaptateurs de rhéologie sont choisis : - parmi des polymères non-associatifs ASE-H de formule générale (I) suivante : 5 - 1- R2 - é CH2 C CH2 0 OH R3 - b a (I) dans laquelle : - R1 et R2 représentent un atome d'hydrogène ou un groupement méthyle -CH3 ; - R3 représente [Q]di-(CH2)n-H dans laquelle n est compris entre 1 et 30, dl correspond à 0 ou à 1, et Q correspond à -C(0)-0 ou -C(0)-NH- ; ou R3 représente [Q]d2-a, dans laquelle : - d2 correspond à 0 ou 1 ; - Q correspond à -C(0)-0 ou -C(0)-NH- ; et - oc correspond à -C(CH3)3 ; -CH(CH3)2 ; -C (CH3) 2-CH2-C (CH3) 3 ; -CN ; -CH2CH2-N+ (CH3) 2 (CH2CO2 ) ; -CH2CH2-NH-C (CH3) 3 ;-CH2CH2-N (CH3) 2 ; pyrrolidinone ; caprolactame ; et dans laquelle les indices a et b sont des nombres entiers, identiques ou différents, supérieurs à 1 ; OU - parmi des polymères non-associatifs ASE-F de 10 formule générale (II) suivante : R21 rR4 - CH CH,-C-t--+CH2 R3 RT dans laquelle : - R1, R2 et R4 représentent un atome d'hydrogène ou 15 un groupement méthyle -CH3 ; - R3 représente [Q]di-(0H2)n-H dans laquelle n est compris entre 1 et 30, dl correspond à 0 ou à 1, et Q correspond à -C(0)-0 ou -C(0)-NH- ; OU 20 R3 représente [Q]d2-a, dans laquelle : - d2 correspond à 0 ou 1 ; - Q correspond à -C(0)-0 ou -C(0)-NH- ; et gle cx correspond à -0(0H3)3 ; -CH(CH3)2 ; -C(CH3)2-0H2-C(CH3)3 ; -ON ; 25 -CH2CH2-N+(CH3)2(0112002 ) ; -CH2CH2-NH-C(CH3)3 ; -CH2CH2-N(CH3)2 ; pyrrolidinone ; caprolactame ; - R3' représente [Q]c11-(CH2)n-(CX2)pX dans laquelle n est compris entre 1 et 30, dl correspond à 0 ou à 30 1, Q correspond à -0(0)-0 ou -C(0)-NH- , X est un atome de fluor F et p est compris entre 1 et 12 ;et dans laquelle les indices a et c sont des nombres entiers, identiques ou différents, supérieurs à 1 et b est supérieur ou égal à 0 ; OU - parmi les polymères associatifs HASE à macromères à chaine hydrocarbonée (HASE-H-RH ou HASE-F-RH) ou à chaine fluorocarbonée (HASE-F-RF) répondant à la formule 10 générale (III) suivante : - Ri R2 - R6 CH2 C CH2 è CH2 R R5 7 a dans laquelle : - R1, R2 et R6 représentent un atome d'hydrogène ou 15 un groupement méthyle ; - R5 représente [Q]11.- (CH2)n-(CX2)pX dans laquelle est compris entre 1 et 30, dl correspond à 0 ou à 1, et Q correspond à -C(0)-0 ou -C(0)-NH- ; et : - lorsque X est un atome d'hydrogène, alors p 20 est égal à 0 ; - lorsque X est un atome de fluor, alors p est compris entre 1 et 12 ; ou R5 représente [Q]d2-04 dans laquelle : 25 - d2 correspond à 0 ou 1 ; - Q correspond à -C(0)-0 ou -C(0)-NH- ; et - a correspond à -C(CH3)3 ; -CH(CH3)2 ; -C (CH3) 2-CH2-C (CH3) 3 ; -ON ; -CH2CH2-N+ (CH3) 2 (0H2002) -CH2CH2-NH-C (CH3 ) 3 ; 30 -CH2CH2-N (CH3) 2 ; pyrrolidinone ; caprolactame ; 0 OH- R7 représente - [4 d3- OCH2CH2 [4' ' d4- (CH2) n (CX2)X dans laquelle Q' correspond à -CH2, C(0), 0-0(0) ou -NH-C(0), n est compris entre 1 et 30, q est compris entre 1 et 150, d3 et d4 correspondent à 0 et/ou à 1, Q" correspond à -0-C(0) ou -NH-C(0) ; et : - lorsque X est un atome d'hydrogène, alors p est égal à 0 ; - lorsque X est un atome de fluor, alors p est compris entre 1 et 12 ; et dans laquelle les indices a et c sont des nombres entiers, identiques ou différents, supérieurs ou égaux à 1, et b est supérieur ou égal à 0. 7. Composé selon la revendication 6, caractérisé en ce que les polymères modificateurs ou adaptateurs de rhéologie sont choisis parmi : - ASE-H ; - ASE-F ; - HASE-H-RH4 ; - HASE-H-RH6 ; HASE-H-RH8 ; - HASE-F-RH4 ; - HASE-F-RH6 ; HASE-F-RH8 ; - HASE-F-RF4 ; - HASE-F-RF6 ; ou - HASE-F-RF8. 8. Composé selon la revendication 6, caractérisé en ce que les polymères modificateurs ou adaptateurs de rhéologie sont des polymères associatifs dont le pourcentage molaire de macromonomères ou macromères est compris entre 3 et 50% du polymère. 9. Topique protecteur comprenant un composé selon l'une des revendications 1 à 8, dans un milieu pharmaceutiquement et/ou cosmétiquement acceptable. 10. Topique selon la revendication 9, comprenant en outre un ou plusieurs agents détoxifiants et/ou un ou plusieurs polymères complémentaires. 11. Composé selon l'une des revendications 1 à 8 ou topique protecteur selon l'une des revendications 9 ou 10, à titre de médicament. 12. Composé ou topique protecteur selon la 15 revendication 11, pour son utilisation dans la prévention des irritations cutanées ou des allergies. 13. Composé selon l'une des revendications 1 à 8 ou topique protecteur selon l'une des revendications 9 ou 20 10, pour son utilisation dans la protection ou la décontamination cutanée due aux agents du risque biologique ou chimique. 14. Composé selon la revendication 13, pour son 25 utilisation dans la protection cutanée contre les agents toxiques de la famille des composés organophosphorés (COP) ou contre les agents vésicants. 15. Procédé de synthèse d'un composé selon l'une des 30 revendications 1 à 8 comprenant les étapes de : mélange d'un agent de couplage avec un catalyseur ; ajout du mélange obtenu à une solution de polymères modificateurs ou adaptateurs de rhéologiechoisis parmi les polymères non-associatifs ou les polymères associatifs, dans de l'eau ; - agitation du mélange réactionnel ; - ajout des micro- ou nanoparticules fonctionnalisées d'oxyde d'aluminium (A1203), d'oxyde de magnésium (MgO), de silice (Si02), de dioxyde de titane (Ti02), d'oxyde de zinc (ZnO) ou d'oxyde de cuivre (CuO) présentant un diamètre nominal compris entre 5 et 1 500 nm, préalablement dispersées en phase aqueuse au mélange 10 réactionnel ; - purification du milieu réactionnel par dialyse ; et - récupération du composé formé par une ou plusieurs micro- ou nanoparticules fonctionnalisées 15 amines associées de façon covalente à un ou plusieurs polymères modificateurs de rhéologie. 16. Procédé selon la revendication 15, caractérisé en ce que l'agent de couplage est l'hydrochlorure de N20 (3-diméthylaminopropy1)-N'-éthylcarbodiimide (EDC) et le catalyseur est le N-hydroxysuccinimide (NHS). 17. Polymère choisi parmi les composés répondant la formule générale (I) suivante : - R1 i CH2 C - - R2 CH2 R3 0 OH - - - b 25 a (I) dans laquelle : - R1 et R2 représentent un atome d'hydrogène ou un groupement méthyle -CH3 ; 30 - R3 représente [Q]di-(CH2)n-H dans laquelle n est compris entre 1 et 30, dl correspond à 0 ou à 1, et Q correspond à -C(0)-0 ou -C(0)-NH- ;OU R3 représente [4]d2-OE, dans laquelle : - d2 correspond à 0 ou 1 ; - Q correspond à -0(0)-0 ou -C(0)-NH- ; et - a correspond à -C(CH3)3 ; -CH(CH3)2 ; -C (CH3)2-CH2-C (CH3) 3 ; -ON ; -0H20H2-N+ (CH3) 2 (CH2002 ) ; -CH2CH2-NH-C (0H3) 3 ; -0H20H2-N (CH3) 2 ; pyrrolidinone ; caprolactame ; et dans laquelle les indices a et b sont des nombres entiers, identiques ou différents, supérieurs à 1 ; OU répondant à la formule (II) suivante : R2i r R4 CH2 C CH2C CH2 R3' 0 OH R3 dans laquelle : - R1, R2 et R4 représentent un atome d'hydrogène ou un groupement méthyle -0H3 ; - R3 représente [Q]d1-(0H2)n-H dans laquelle n est compris entre 1 et 30, dl correspond à 0 ou à 1, et Q correspond à -C(0)-0 ou -C(0)-NH- ; OU R3 représente [Q]d2-a, dans laquelle : - d2 correspond à 0 ou 1 ; - Q correspond à -C(0)-0 ou -C(0)-NH- ; et - cx correspond à -C(CH3)3 ; -CH(CH3)2 ; -C (0H3) 2-0H2-0 ( 0H3 ) 3 ; -ON ; -0H20H2-N+ (0H3) 2 (0H2002) ; -0H20H2-NH-0 (0H3) 3 ; - -CH2CH2-N (CH3) 2 ; pyrrolidinone ; caprolactame ; R3' représente [Q]di-(CH2)n-(0(2)pX dans laquelle n est compris entre 1 et 30, dl correspond à 0 ou à 1, Q correspond à -C(0)-0 ou -C(0)-NH- , X est un atome de fluor F et p est compris entre 1 et 12 ; et dans laquelle les indices a et c sont des nombres entiers, identiques ou différents, supérieurs à 1 et b est supérieur ou égal à 0 ; OU répondant à la formule (III) suivante : Fi R2 R6 CH2 C CH2 CH2 0 OH R5 R7 -a- (III) dans laquelle : - R1, R2 et R6 représentent un atome d'hydrogène ou un groupement méthyle ; - R5 représente [Q]d1-(CH2)n-(CX2)pX dans laquelle n est compris entre 1 et 30, dl correspond à 0 ou à 1, et Q correspond à -0(0)-0 ou -0(0)-NH- ; et : - lorsque X est un atome d'hydrogène, alors p est égal à 0 ; - lorsque X est un atome de fluor, alors p est compris entre 1 et 12 ; ou R5 représente [Q]d2-a, dans laquelle : - d2 correspond à 0 ou 1 ; - Q correspond à -C(0)-0 ou -C(0)-NH- ; et - a correspond à -C(CH3)3 ; -CH(CH3)2 ; -C (CH3)2-CH2-C (CH3) 3 ; -ON ;-CH2CH2-N+ (CH3) 2 (CH2CO2 ) ; -CH2CH2-NH-C (CH3) 3 ; -CH2CH2-N (CH3)2 ; pyrrolidinone ; caprolactame ; - R7 représente - [4' ] d3- (OCH2CH2) ci- [QF f ]d4- (CH2)n(CX2)pX dans laquelle Q' correspond à -CH2, C(0), 0-C(0) ou -NH-C(0), n est compris entre 1 et 30, q est compris entre 1 et 150, d3 et d4 correspondent à 0 et/ou à 1, Q" correspond à -0-C(0) ou -NH-C(0) ; et : - lorsque X est un atome d'hydrogène, alors p est égal à 0 ; - lorsque X est un atome de fluor, alors p est compris entre 1 et 12 ; et dans laquelle les indices a et c sont des nombres 15 entiers, identiques ou différents, supérieurs ou égaux à 1, et b est supérieur ou égal à 0.